(57)【要約】【課題】除去時間が短く、かつ爪や皮膚への影響が小さい光硬化型人工爪用除去液、上記光硬化型人工爪用除去液を使用した光硬化型人工爪の除去方法、及び、上記光硬化型人工爪用除去液を含むネイルアートキットを提供すること。【解決手段】ピログルタミン酸及びグルコノラクトンよりなる群から選ばれた少なくとも１種の化合物を含有することを特徴とする光硬化型人工爪用除去液、上記光硬化型人工爪用除去液を使用した光硬化型人工爪の除去方法、及び、上記光硬化型人工爪用除去液を含むネイルアートキット。【選択図】なし【特許請求の範囲】
【請求項１】
ピログルタミン酸及びグルコノラクトンよりなる群から選ばれた少なくとも１種の化合物を含有することを特徴とする
光硬化型人工爪用除去液。
【請求項２】
ピログルタミン酸及びグルコノラクトン以外の有機化合物を更に含有する、請求項１に記載の光硬化型人工爪用除去液。
【請求項３】
水を更に含有する、請求項１に記載の光硬化型人工爪用除去液。
【請求項４】
水を更に含有する、請求項２に記載の光硬化型人工爪用除去液。
【請求項５】
前記有機化合物が、アルコール化合物、エーテル化合物、ケトン化合物、エステル化合物、ラクトン化合物及びカーボネート化合物よりなる群から選ばれた少なくとも１種の化合物を含む、請求項２又は４に記載の光硬化型人工爪用除去液。
【請求項６】
ピログルタミン酸及びグルコノラクトンを含有する、請求項１〜５のいずれか１項に記載の光硬化型人工爪用除去液。
【請求項７】
前記光硬化型人工爪が、ウレタンポリマーを含有する光硬化型人工爪である、請求項１〜６のいずれか１項に記載の光硬化型人工爪用除去液。
【請求項８】
前記光硬化型人工爪が、アミノ基を有するポリマーを含有する光硬化型人工爪である、請求項１〜７のいずれか１項に記載の光硬化型人工爪用除去液。
【請求項９】
光硬化型人工爪に、請求項１〜８のいずれか１項に記載の光硬化型人工爪用除去液を接触させる工程を含む光硬化型人工爪の除去方法。
【請求項１０】
光硬化性人工爪組成物と、請求項１〜８のいずれか１項に記載の光硬化型人工爪用除去液と、を含むネイルアートキット。
【請求項１１】
前記光硬化性人工爪組成物が、ウレタンポリマーを含有する、請求項１０に記載のネイルアートキット。
【請求項１２】
前記光硬化性人工爪組成物が、アミノ基を有するポリマーを含有する、請求項１０又は１１に記載のネイルアートキット。
【請求項１３】
前記光硬化性人工爪組成物が、アミノ基を有するモノマーを含有する、請求項１０〜１２のいずれか１項に記載のネイルアートキット。
【発明の詳細な説明】
【技術分野】
【０００１】
本発明は、光硬化型人工爪用除去液、光硬化型人工爪の除去方法、及び、ネイルアートキットに関する。
【背景技術】
【０００２】
近年、手や足の爪にデザインを施すネイルアートに対する人気が高まり、爪（自爪）に合成樹脂製の人工爪（付け爪、ネイルチップ等）を形成する技術が発展している。特に最近、ウレタン系樹脂と光重合性モノマーとを含むジェル状の装飾用光硬化性組成物を爪に塗布した後、紫外線を照射して硬化させた光硬化型人工爪と呼ばれる爪装飾が、仕上がりがクリアである、爪との密着性が高く長持ちする、アクリル系樹脂のような臭いがない、等の理由から注目を集めている。
この人工爪を除去するときは、従来、人工爪表面を粗目のファイル（爪用やすり）でこすって傷を付けて除去液を滲み込みやすくさせた後、アセトン等の有機溶媒（除去液）に浸したコットンを上記人工爪上に乗せ、これをアルミホイル等で巻いてそのまま放置して人工爪を膨潤させた後、この膨潤した人工爪を木製のへら等のスティック状器具等を用いて剥がす方法が主流である（特許文献１参照）。
また、従来の人工爪組成物としては、特許文献２又は３に記載された組成物が知られている。
【先行技術文献】
【特許文献】
【０００３】
【特許文献１】特開２０１４−５２６０号公報
【特許文献２】特開２００９−１２６８３３号公報
【特許文献３】特開平２−２２１２１４号公報
【発明の概要】
【発明が解決しようとする課題】
【０００４】
本発明の目的は、除去時間が短く、かつ爪や皮膚への影響が小さい光硬化型人工爪用除去液、上記光硬化型人工爪用除去液を使用した光硬化型人工爪の除去方法、及び、上記光硬化型人工爪用除去液を含むネイルアートキットを提供することである。
【課題を解決するための手段】
【０００５】
上記目的は、下記＜１＞、＜９＞又は＜１０＞に記載の手段により達成された。好ましい実施態様である＜２＞〜＜８＞及び＜１１＞〜＜１３＞と共に以下に示す。
＜１＞ピログルタミン酸及びグルコノラクトンよりなる群から選ばれた少なくとも１種の化合物を含有することを特徴とする光硬化型人工爪用除去液、
＜２＞ピログルタミン酸及びグルコノラクトン以外の有機化合物を更に含有する、＜１＞に記載の光硬化型人工爪用除去液、
＜３＞水を更に含有する、＜１＞に記載の光硬化型人工爪用除去液、
＜４＞水を更に含有する、＜２＞に記載の光硬化型人工爪用除去液、
＜５＞上記有機化合物が、アルコール化合物、エーテル化合物、ケトン化合物、エステル化合物、ラクトン化合物及びカーボネート化合物よりなる群から選ばれた少なくとも１種の化合物を含む、＜２＞又は＜４＞に記載の光硬化型人工爪用除去液、
＜６＞ピログルタミン酸及びグルコノラクトンを含有する、＜１＞〜＜５＞のいずれか１つに記載の光硬化型人工爪用除去液、
＜７＞上記光硬化型人工爪が、ウレタンポリマーを含有する光硬化型人工爪である、＜１＞〜＜６＞のいずれか１つに記載の光硬化型人工爪用除去液、
＜８＞上記光硬化型人工爪が、アミノ基を有するポリマーを含有する光硬化型人工爪である、＜１＞〜＜７＞のいずれか１つに記載の光硬化型人工爪用除去液、
＜９＞光硬化型人工爪に、＜１＞〜＜８＞のいずれか１つに記載の光硬化型人工爪用除去液を接触させる工程を含む光硬化型人工爪の除去方法、
＜１０＞光硬化性人工爪組成物と、＜１＞〜＜８＞のいずれか１つに記載の光硬化型人工爪用除去液と、を含むネイルアートキット、
＜１１＞上記光硬化性人工爪組成物が、ウレタンポリマーを含有する、＜１＞に記載のネイルアートキット、
＜１２＞上記光硬化性人工爪組成物が、アミノ基を有するポリマーを含有する、＜１０＞又は＜１１＞に記載のネイルアートキット、
＜１３＞上記光硬化性人工爪組成物が、アミノ基を有するモノマーを含有する、＜１０＞〜＜１２＞のいずれか１つに記載のネイルアートキット。
【発明の効果】
【０００６】
本発明によれば、除去時間が短く、かつ爪や皮膚への影響が小さい光硬化型人工爪用除去液、上記光硬化型人工爪用除去液を使用した光硬化型人工爪の除去方法、及び、上記光硬化型人工爪用除去液を含むネイルアートキットが提供することができた。
【発明を実施するための形態】
【０００７】
以下、本発明について詳細に説明する。
なお、本明細書中、「ｘｘ〜ｙｙ」の記載は、ｘｘ及びｙｙを含む数値範囲を表す。また、「（成分ａ）アミノ基を有するポリマー」等を、単に「成分ａ」等ともいう。
また、本発明において、「質量％」と「重量％」とは同義であり、「質量部」と「重量部」とは同義である。
以下の説明において、「人工爪組成物」とは、人工爪を形成するための組成物である。
本明細書中、式で表される化合物における基の表記に関して、置換あるいは無置換を記していない場合、当該基が更に置換基を有することが可能な場合には、他に特に規定がない限り、無置換の基のみならず置換基を有する基も包含する。例えば、式の説明において、「Ｒはアルキル基、アリール基又は複素環基を表す」との記載があれば、「Ｒは無置換アルキル基、置換アルキル基、無置換アリール基、置換アリール基、無置換複素環基又は置換複素環基を表す」ことを意味する。また、本明細書中、（メタ）アクリルは、アクリルとメタクリルとを共に含む概念を表し、（メタ）アクリレート等についても同様である。
また、本明細書におけるポリマーには、コポリマーを含むものとする。
本発明において、２以上の好ましい態様の組み合わせはより好ましい。
【０００８】
（１）光硬化型人工爪用除去液
本発明の光硬化型人工爪用除去液（以下、単に「除去液」ともいう。）は、ピログルタミン酸及びグルコノラクトンよりなる群から選ばれた少なくとも１種の化合物を含有することを特徴とする。
また、本発明の光硬化型人工爪用除去液は、ウレタンポリマーを含有する光硬化型人工爪用除去液として好適に用いることができる。
更に、本発明の光硬化型人工爪用除去液は、アミノ基を有するポリマーを含有する光硬化型人工爪用除去液として好適に用いることができ、アミノ基を有するウレタンポリマーを含有する光硬化型人工爪用除去液としてより好適に用いることができる。
【０００９】
上述したように、従来、光硬化型人工爪を除去するときは、人工爪表面を粗目のファイル（爪やすり）でこすって傷を付けて除去液を滲み込みやすくさせた後、アセトン等の有機溶剤（除去液）に浸したコットンを上記人工爪上に載せ、これをアルミホイル等で巻いてそのまま放置して人工爪を膨潤させた後、この膨潤した人工爪を木製のへら等を用いて剥がす方法が主流であった。しかし、この方法では、アセトンを使用するために、爪へのダメージが大きい。また、環境への配慮の観点からも、揮発性有機溶剤の使用が少ないことが求められている。
【００１０】
本発明者は鋭意検討した結果、ピログルタミン酸及び／又はグルコノラクトンを含有する除去液を用いることにより、従来の除去液を使用した場合よりも、除去時間が短く、かつ爪や皮膚への影響が小さい光硬化型人工爪用除去液が得られることを見出し、本発明を完成するに至った。その詳細な機構は不明であるが、ピログルタミン酸及び／又はグルコノラクトンを除去液中に添加することによって、従来の除去液を使用した場合と比較して、除去液と光硬化型人工爪との親和性が向上し除去性が向上したと推定しており、また、爪や皮膚へのダメージ軽減は、ピログルタミン酸及びグルコノラクトンが構造上の高極性ゆえに、保湿剤として機能するため達成されたと推定している。
以下、本発明の光硬化型人工爪用除去液が含有する成分について詳述する。
【００１１】
（ピログルタミン酸及び／又はグルコノラクトン）
本発明の光硬化型人工爪用除去液は、ピログルタミン酸及びグルコノラクトンよりなる群から選ばれた少なくとも１種の化合物を含有する。
ピログルタミン酸は、下記構造で表されるアミノ酸系化合物であり、グルタミン酸のカルボキシル基とアミノ基が分子内縮合反応を起こして、ラクタムを形成したアミノ酸である。
【００１２】
【化１】
2017141187.tif 000002
【００１３】
グルコノラクトンは、下記構造で表されるラクトン化合物であり、グルコース１位のヒドロキシ基がケトンに置き換わった構造を持つポリヒドロキシ酸である。
【００１４】
【化２】
2017141187.tif 000003
【００１５】
グルコノラクトンが酸として機能する主な理由は、水の存在下において加水分解によりグルコン酸と平衡状態にあるためである。よって、水溶液として使用するときは、グルコノラクトンとグルコン酸とが共存した状態で使用することとなる。また、有機溶剤中においても、有機溶剤に微量混入した水分との平衡で、一部がグルコン酸として機能するものと考えられる。
【００１６】
本発明の光硬化型人工爪用除去液は、ピログルタミン酸を単独で含有していても、グルコノラクトンを単独で含有していても、ピログルタミン酸及びグルコノラクトンの両方を含有していてもよいが、ピログルタミン酸及びグルコノラクトンの両方を含有することが好ましい。上記態様であると、爪や皮膚への影響がより小さくなる。
本発明の光硬化型人工爪用除去液中のピログルタミン酸及びグルコノラクトンの総含有量は、特に制限はないが、除去液の全質量に対し、０．５〜３０質量％であることが好ましく、１〜２０質量％であることがより好ましく、２〜１５質量％であることが更に好ましく、５〜１２質量％であることが特に好ましい。
【００１７】
（ピログルタミン酸及びグルコノラクトン以外の有機化合物）
本発明の光硬化型人工爪用除去液は、ピログルタミン酸及びグルコノラクトン以外の有機化合物を含有することが好ましい。
ピログルタミン酸及びグルコノラクトン以外の有機化合物（以下、単に「有機化合物」ともいう。）としては、特に制限はないが、アルコール化合物、エーテル化合物、ケトン化合物、エステル化合物、ラクトン化合物及びカーボネート化合物よりなる群から選ばれた少なくとも１種の化合物を含むことが好ましく、アルコール化合物、及び／又は、カーボネート化合物を含むことがより好ましい。
アルコール化合物としては、メタノール、エタノール、イソプロピルアルコール、ｎ−ブタノール、ｔ−ブタノール、ヘキサノール、エチレングリコール、プロピレングリコール、１，３−ブタンジオール、シクロヘキサンジオール、グリセロール、トリメチロールプロパン、イノシトール、ペンタエリスリトール、ジグリセチン、ジプロピレングリコール、トリプロピレングリコール、ソルビトール、グルコース、スクロース、ポリエチレングリコール、ポリビニルアルコール、フェノール、カテコール、及び、ポリオキシエチレンポリオキシプロピレングリコールなどが挙げられる。
好ましくは一般的に化粧品で使用されるものがよく、具体的には、エタノール、イソプロパノール、ｎ−ブタノール、ｔ−ブタノール、エチレングリコール、プロピレングリコール、１，３−ブタンジオール、グリセロール、及び、ペンタンジオールなどが挙げられるが、この限りではない。これらの中でも、エタノール、１，３−ブタンオジール、及び／又は、イソプロパノールが特に好ましい。
カーボネート化合物としては、炭酸ジメチル、炭酸ジエチル、炭酸エチルメチル、炭酸エチレン、炭酸プロピレン、炭酸ジフェニルなどが挙げられる。中でも、炭酸エチレン、及び／又は、炭酸プロピレンが好ましい。
ピログルタミン酸及びグルコノラクトン以外の有機化合物として他には、アセトン、酢酸ブチル、ジメチルイミダゾリジノン、γ−ブチロラクトン、及び、γ−バレロラクトンなどが挙げられる。
【００１８】
ピログルタミン酸及びグルコノラクトン以外の有機化合物としては、有機溶剤を含むことが好ましい。
有機溶剤としては、上述したアルコール化合物、エーテル化合物、ケトン化合物、エステル化合物、ラクトン化合物及びカーボネート化合物が好ましく挙げられる。
また、有機溶剤は、２５℃で液体である化合物が好ましく、また、沸点は、４０℃〜２５０℃であることが好ましく、４０℃〜２２０℃であることがより好ましい。
【００１９】
ピログルタミン酸及びグルコノラクトン以外の有機化合物は、１種単独で含有していても、２種以上を含有していてもよい。
本発明の光硬化型人工爪用除去液が水を含有する場合、ピログルタミン酸及びグルコノラクトン以外の有機化合物の含有量は、特に制限はないが、除去液の全質量に対し、１〜６０質量％であることが好ましく、５〜５０質量％であることがより好ましく、１０〜４０質量％であることが更に好ましい。
また、本発明の光硬化型人工爪用除去液が水を含有しない場合、ピログルタミン酸及びグルコノラクトン以外の有機化合物の含有量は、特に制限はないが、除去液の全質量に対し、５０〜９９．５質量％であることが好ましく、６０〜９９質量％であることがより好ましく、７０〜９８質量％であることが更に好ましい。
【００２０】
（水）
本発明の光硬化型人工爪用除去液は、水を含有することが好ましい。
本発明の光硬化型人工爪用除去液に使用する水は、特に制限はなく、水道水、蒸留水、イオン交換水等を用いることができる。
本発明の光硬化型人工爪用除去液中の水の含有量は、特に制限はないが、除去液の全質量に対し、３０〜９９質量％であることが好ましく、４０〜９０質量％であることがより好ましく、５０〜８０質量％であることが更に好ましい。
【００２１】
（酸）
本発明の光硬化型人工爪用除去液は、酸を含有することが好ましい。
酸としては、公知の有機酸、無機酸のいずれも使用することができ、取扱い性の観点で、有機酸であることが好ましく、カルボン酸化合物であることがより好ましい。
なお、有機酸は、ピログルタミン酸及びグルコノラクトン以外の有機化合物に該当するが、本発明の光硬化型人工爪用除去液は、アルコール化合物、エーテル化合物、ケトン化合物、エステル化合物、ラクトン化合物及びカーボネート化合物よりなる群から選ばれた少なくとも１種の化合物と、有機酸とを含有することがより好ましい。
無機酸としては、塩酸、硫酸、硝酸、過塩素酸、炭酸、リン酸等が例示され、炭酸、リン酸が好ましく、炭酸がより好ましい。
有機酸としては、カルボン酸化合物、スルホン酸化合物、硫酸モノエステル化合物、リン酸モノエステル化合物、リン酸ジエステル化合物、ホスホン酸化合物等が例示され、カルボン酸化合物、スルホン酸化合物、リン酸モノエステル化合物、又は、ホスホン酸化合物が好ましく、カルボン酸化合物がより好ましい。
カルボン酸化合物の具体例としては、ギ酸、酢酸、プロピオン酸、酪酸、吉草酸、カプロン酸、エナント酸、カプリル酸、ペラルゴン酸、カプリン酸、ラウリン酸、ミリスチン酸、パルミチン酸、マルガリン酸、ステアリン酸、グリコール酸、乳酸、タルトロン酸、グリセリン酸、ヒドロキシ酪酸、２−ヒドロキシ酪酸、３−ヒドロキシ酪酸、γ−ヒドロキシ酪酸、リンゴ酸、酒石酸、シトラマル酸、クエン酸、ロイシン酸、メパロン酸、パントイン酸、リシノール酸、セレブロン酸、キナ酸、シキミ酸、サリチル酸、パニリン酸、シリング酸、レソルシル酸、プロトカテク酸、ゲンチジン酸、没食子酸、マンデル酸、ベンジル酸、アトロラクチン酸、メリロト酸、フロレト酸、クマル酸、ウンベル酸、コーヒー酸、フェラル酸、及び、シナビン酸などが挙げられるが、この限りではない。
好ましいカルボン酸化合物としては、化粧品で使用されているカルボン酸化合物が挙げられる。具体的には、酢酸、ギ酸、プロピオン酸、グリコール酸、クエン酸、乳酸、リンゴ酸、及び、アミノ酸類などが挙げられるが、この限りではない。これらの中でも、クエン酸、グリコール酸、リンゴ酸、又は、酢酸が特に好ましい。
【００２２】
酸は、１種単独で含有していても、２種以上を含有していてもよい。
本発明の光硬化型人工爪用除去液における酸の含有量は、特に制限はないが、除去液の全質量に対し、０．０１〜２０質量％であることが好ましく、０．１〜１０質量％であることがより好ましく、１〜８質量％であることが特に好ましい。
【００２３】
（酸塩）
本発明の光硬化型人工爪用除去液は、ｐＨが経時や液の希釈、濃縮などによる外部要因によって変動を起こさないようにするため、酸塩を添加して緩衝液にすることが好ましい。緩衝液にするためには、上記の酸成分の塩、好ましくは、ナトリウム塩（クエン酸ナトリウム、グルコン酸ナトリウム、炭酸ナトリウム、リン酸ナトリウム、ピログルタミン酸ナトリウム等）を、酸と共存させる方法が挙げられるが、特に限定されるものではない。
【００２４】
酸塩は、１種単独で含有していても、２種以上を含有していてもよい。
本発明の光硬化型人工爪用除去液における酸塩の含有量は、特に制限はないが、除去液の全質量に対し、０．０１〜２０質量％であることが好ましく、０．１〜１０質量％であることがより好ましく、１〜８質量％であることが特に好ましい。
【００２５】
（その他の成分）
本発明の光硬化型人工爪用除去液には、上記成分の他に必要に応じてその他成分を含有させることができる。具体的には、界面活性剤、ｐＨ緩衝剤、防腐剤、香料、水溶性ポリマー、防錆剤、有機溶剤、消泡剤、湿潤剤、硬水軟化剤、安定剤、増粘剤等が挙げられる。
なお、これらが有機化合物である場合、その含有量は、本発明の光硬化型人工爪用除去液全体として、上述したピログルタミン酸及びグルコノラクトン以外の有機化合物の含有量を満たすものとする。
【００２６】
（使用の形態）
本発明の光硬化型人工爪用除去液は、コスト、運搬性、及び、保管性の観点から、濃縮液としてもよく、使用する際に、当該濃縮液を水等により希釈して除去液とする実施形態でもよい。また、除去液を使用する直前に各原料粉末や各原液を混ぜてもよい。
なお、上記各成分の好ましい含有量は、使用時における含有量を意味する。
【００２７】
（ｐＨ）
本発明の光硬化型人工爪用除去液が水を含有する場合、本発明の光硬化型人工爪用除去液のｐＨは、５．０以下であることが好ましく、４．０以下であることがより好ましく、３．０以下であることが更に好ましい。また、上記ｐＨは、皮膚及び爪への安全性の観点から、１．０以上であることが好ましく、２．０以上であることがより好ましい。
【００２８】
（温度）
本発明の光硬化型人工爪用除去液は、安全性を損なわない程度に加温して使用してもよい。また、光硬化型人工爪を除去液に浸漬する場合には、浸漬する液を撹拌してもよい。
【００２９】
（２）光硬化型人工爪の除去方法
本発明の光硬化型人工爪の除去方法（以下、単に「本発明の除去方法」ともいう。）は、光硬化型人工爪に、本発明の光硬化型人工爪用除去液を接触させる工程を含む。
本発明の光硬化型人工爪の除去方法は、従来のアセトン等の有機溶剤の代わりに、本発明の光硬化型人工爪用除去液に光硬化型人工爪を接触させることで簡便に除去することができる。
接触の方法は、特に限定されるものではなく、光硬化型人工爪を直接除去液に浸漬してもよく、除去液を湿らせたコットン等で光硬化型人工爪を包んでもよく、噴霧器やシャワーによって吹き付けてもよい。ただし、これら例示に限定されるものではない。
また、本発明の光硬化型人工爪の除去方法は、光硬化型人工爪表面及び／又は先端に傷を付ける工程を含むことが好ましい。
傷を付ける方法としては、特に制限はないが、市販のネイルマシンや、ファイル等の爪用やすりを好適に用いることができる。
【００３０】
除去方法の好ましい具体例を以下に示す。すなわち、任意に光硬化型人工爪表面及び／又は先端を爪用やすりで擦って傷をつけた後、本発明の光硬化型人工爪用除去液に浸漬し、１〜５分程度そのまま放置して光硬化型人工爪の溶解性を変化させた後に光硬化型人工爪を布若しくは不織布などにより拭き取り、へら状若しくはスティック状の器具による押し剥がし、又は、毛抜きやピンセット等による摘み上げ等によって指先や爪に負担をかけることなく、極めて容易かつ安全に剥がすことができる。
【００３１】
なお、上記方法において浸漬しながら、拭き取り、押し剥がし、摘み上げ等をすることも可能であり、より早く除去することが可能になる。また、超音波や振動などを与えることで拭き取り・剥離を促進してもよい。
また、本発明の光硬化型人工爪の除去方法は、その他、公知の工程を含んでいてもよい。
【００３２】
（３）ネイルアートキット
本発明のネイルアートキットは、光硬化性人工爪組成物と、本発明の光硬化型人工爪用除去液と、を含む。
本発明のネイルアートキットにおける光硬化型人工爪用除去液の好ましい態様は、上述したものと同様である。
また、本発明のネイルアートキットは、光硬化性人工爪組成物及び本発明の光硬化型人工爪用除去液以外に、任意の品を含んでいてもよい。
例えば、カラー用又はトップ用等の人工爪組成物、ファイル等の爪用やすり、人工爪組成物を塗布するための平筆等の筆や刷毛、ＵＶライト等の露光装置、拭き取り又は洗浄用液、拭き取り用ワイプ、ネイルブラシ、ダストブラシ、爪の長さ出しに使用するネイルフォーム、アクリル製、ガラス製、金属製又は天然石製等の装飾用ストーン、ネイルシール、グリッターやホログラム等の装飾用パウダー、カッター、へら、スティック、及び、爪同士の接触を防ぐため指の間隔を広げるセパレーター等が挙げられるが、これらに制限されない。
【００３３】
次に、本発明の光硬化型人工爪用除去液が好適に使用される、光硬化型人工爪及び光硬化性人工爪組成物について詳細に説明する。
【００３４】
（光硬化性人工爪組成物）
本発明において、光硬化性人工爪組成物は、ヒト若しくは動物の爪上、又は、他の人工爪上に露光によって硬化し、光硬化型人工爪を形成する組成物である。また、光硬化性人工爪組成物により形成された光硬化型人工爪は、本発明の光硬化型人工爪用除去液によって容易に除去することが可能である。
本発明における人工爪とは、ヒト又は動物の爪上に、美装及び／又は保護を目的に形成される層を指す。また、例えば、上記他の人工爪としては、爪の美装及び／又は保護を目的とする任意の形状の樹脂基材等が挙げられる。
なお、「ヒト及び動物の爪、並びに、他の人工爪」を、単に「爪」ともいう。
【００３５】
本発明において光硬化型人工爪は、ジェルネイルであることが好ましい。本発明において、光硬化型人工爪は多層構造を有していてもよく、プライマー層、ベース層、カラー層、及び／又は、トップ層等を有していてもよい。
本発明における光硬化型人工爪は、少なくとも１層が光硬化性人工爪組成物により形成された人工爪であればよいが、ベース層が少なくとも光硬化性人工爪組成物により形成された層であることが好ましく、プライマー層及びベース層が少なくとも光硬化性人工爪組成物により形成された層であることがより好ましい。
なお、本発明において、光硬化性人工爪組成物により形成された層が、爪と接している層であることが好ましい。
【００３６】
上記光硬化型人工爪の形状は、特に制限はなく、所望の形状に形成すればよい。例えば、爪の表面を被覆するように形成してもよいし、爪の一部のみに形成してもよいし、ネイルフォーム等を使用し爪の延長のため、爪よりも大きな形状に形成してもよい。
また、光硬化型人工爪は、人工爪組成物の塗布量により厚みを制御することができる。厚みとしては、一般に人工爪がとりうる範囲であれば、特に制限されるものではないが、実用性及び除去性の観点から、１０〜２，０００μｍであることが好ましく、２０〜１，５００μｍであることがより好ましく、２０〜１，０００μｍが更に好ましい。
【００３７】
上記光硬化型人工爪は、ウレタンポリマーを含有する光硬化型人工爪であることが好ましい。
また、上記光硬化型人工爪は、アミノ基を有するポリマーを含有する光硬化型人工爪であることが好ましく、アミノ基を有するウレタンポリマーを含有する光硬化型人工爪であることがより好ましい。
光硬化性人工爪組成物は、本発明の光硬化型人工爪用除去液を使用した場合の除去性の観点から、ウレタンポリマー（ウレタン系ポリマー）を含有することが好ましい。
また、光硬化性人工爪組成物は、本発明の光硬化型人工爪用除去液を使用した場合の除去性の観点から、アミノ基を有するポリマー、及び／又は、アミノ基を有するモノマーを含有することが好ましい。
本発明の光硬化型人工爪用除去液は、アミノ基を有する人工爪の除去に好適であり、アミノ基を有するポリマーを含有する人工爪の除去に特に好適である。
アミノ基を有する人工爪としては、以下の（ｉ）〜（iii）の人工爪が好適に例示される。
（i）（成分ａ）アミノ基を有するポリマーを含有する人工爪組成物を光硬化して得られた人工爪
（ii）（成分ｂ）アミノ基を有するモノマーを含有する人工爪組成物を光硬化して得られた人工爪
（iii）（成分ｂ）アミノ基を有するモノマーと、アミノ基を含有するポリマーを含有する人工爪組成物を光硬化して得られた人工爪
【００３８】
本発明の光硬化型人工爪用除去液の除去対象となる光硬化型人工爪は、アミノ基を有するポリマー及び／又はアミノ基を有するモノマーを含有する光硬化性人工爪組成物により形成された人工爪（i）〜（iii）であることが好ましい。ここで、上記（i）〜（iii）の態様は、光硬化により形成される人工爪であり、人工爪組成物は、いわゆる、光硬化性人工爪組成物（「ジェルネイル用人工爪組成物」）である。上記光硬化性人工爪組成物は、活性光線により硬化可能な人工爪組成物である。「活性光線」とは、その照射により人工爪組成物中に開始種を発生させるエネルギーを付与できる放射線であり、紫外線、可視光線などを包含する。これらの中でも、紫外線が好ましい。
【００３９】
よって、上記（i）〜（iii）の態様では、光硬化性人工爪組成物は、（成分ａ）アミノ基を有するポリマー、及び／又は、（成分ｂ）アミノ基を有するモノマーに加え、他の重合性化合物、及び、光重合開始剤を更に含有することが好ましい。また、成分ｂを用いる場合は、成分ａ及び／又は他のポリマーを含有することが好ましい。
【００４０】
−（i）又は（ii）の態様−
（成分ａ）アミノ基を有するポリマー
本発明において、上記（i）又は（ii）の態様において、光硬化性人工爪組成物は、（成分ａ）アミノ基を有するポリマーを含有する。
成分ａの重量平均分子量は、２，０００以上３００，０００以下であることが好ましく、３，０００以上２００，０００以下であることがより好ましく、４，０００以上１００，０００以下であることが更に好ましく、５，０００以上５０，０００以下であることが特に好ましい。上記範囲であると、得られる人工爪の密着性及び除去性に優れ、また、経時安定性に優れる。
また、成分ａは、エチレン性不飽和基を有している。上記エチレン性不飽和基は成分ａにおけるポリマーの主鎖、側鎖及び末端のいずれに有していてもよい。
【００４１】
成分ａにおけるアミノ基は、第一級アミノ基、第二級アミノ基及び第三級アミノ基のいずれであってもよいが、第二級アミノ基又は第三級アミノ基であることが好ましく、第三級アミノ基であることがより好ましい。上記態様であると、得られる光硬化型人工爪の除去性及び耐水性により優れ、また、合成が容易である。
また、成分ａにおけるアミノ基は、モノアルキルアミノ基又はジアルキルアミノ基であることが好ましい。上記態様であると、得られる光硬化型人工爪の除去性、密着性及び耐水性により優れる。
また、成分ａは、アミノ基をポリマーの主鎖に有していても、側鎖に有していてもよいが、合成上の観点から、側鎖にアミノ基を有するポリマーであることが好ましい。
成分ａは、アミノ基を１種単独で有していても、２種以上を有していてもよい。
また、成分ａにおけるアミノ基の数は、特に制限はなく、任意の数を有していればよいが、アミノ基を有するモノマー単位を有していることが好ましい。
なお、本発明における「モノマー単位」には、厳密なモノマー由来の構成単位だけでなく、ポリマーを得た後に変性等の反応を行う高分子反応により変性したモノマー単位も含むものとする。
【００４２】
成分ａとしては、下記式（I）で表される構造を有するポリマーであることが好ましく、下記式（I）で表される構造を側鎖に有するポリマーであることがより好ましい。
【００４３】
【化３】
2017141187.tif 000004
（式（I）中、Ｒ1及びＲ2はそれぞれ独立に、水素原子又は炭素数１〜１０のアルキル基を表し、Ｒ1、Ｒ2及びＬ1よりなる群から選ばれた少なくとも２つは互いに連結して環を形成してもよく、Ｌ1は２価の連結基を表し、波線部分は他の構造との結合位置を表す。）
【００４４】
式（I）におけるＲ1及びＲ2はそれぞれ独立に、酸水溶液への溶解性と耐水性とのバランスの観点から、炭素数１〜１０のアルキル基であることが好ましく、メチル基又はエチル基であることが特に好ましい。
また、式（I）において、Ｒ1、Ｒ2及びＬ1よりなる群から選ばれた少なくとも２つは互いに連結して環を形成してもよい。
式（I）におけるＬ1は、ポリマーの皮膜性の観点から、炭素数１〜２０の、置換基を有してもよく、また、一部の炭素原子がヘテロ原子で置き換えられてもよいアルキレン基であることが好ましく、炭素数１〜２０のアルキレン基、炭素数２〜２０のオキシアルキレン基又は炭素数２〜２０のポリオキシアルキレン基であることがより好ましく、炭素数１〜２０のアルキレン基又は炭素数２〜２０のポリオキシアルキレン基であることが更に好ましく、炭素数１〜２０のアルキレン基であることが特に好ましく、炭素数２又は３のアルキレン基であることが最も好ましい。
また、上記ヘテロ原子は、窒素原子又は酸素原子であることが好ましく、酸素原子であることがより好ましい。また、上記ヘテロ原子が窒素原子である場合、窒素原子上の残りの基は水素原子又はアルキル基であることが好ましく、アルキル基であることがより好ましい。
【００４５】
また、上記式（I）で表される構造をポリマーの側鎖に導入する方法としては、例えば、式（I）で表される構造を有するモノマーを縮重合、付加重合、付加縮合又はイオン重合（カチオン重合若しくはアニオン重合）など公知の重合反応を用いポリマー化する方法が挙げられる。
【００４６】
成分ａは、皮膜性、取扱い性（粘性）、及び、アミノ基を導入する合成上の観点から、下記式（II）で表されるモノマー単位を有するポリマーであることが好ましい。
【００４７】
【化４】
2017141187.tif 000005
（式（II）中、Ｒ1及びＲ2はそれぞれ独立に、水素原子又は炭素数１〜１０のアルキル基を表し、Ｒ1、Ｒ2及びＬ1よりなる群から選ばれた少なくとも２つは互いに連結して環を形成してもよく、Ｌ1は２価の連結基を表し、Ｒ3は水素原子又は炭素数１〜３のアルキル基を表し、Ｘは酸素原子又はＮＨ基を表す。）
【００４８】
式（II）におけるＲ1、Ｒ2及びＬ1は、上記式（I）におけるＲ1、Ｒ2及びＬ1とそれぞれ同義であり、好ましい態様も同様である。
式（II）におけるＲ3は、合成上の観点から、水素原子又はメチル基であることが好ましく、メチル基であることがより好ましい。
式（II）におけるＸは、得られる光硬化型人工爪の耐水性及び合成上の観点から、酸素原子であることが好ましい。
【００４９】
成分ａが式（II）で表されるモノマー単位を有する場合、１種単独で有していても、２種以上有していても、他のモノマー単位を更に有していてもよい。
式（II）で表されるモノマー単位を形成するモノマーとしては、下記式（II−ｍ）で表される化合物が挙げられる。
【００５０】
【化５】
2017141187.tif 000006
（式（II−ｍ）中、Ｒ1及びＲ2はそれぞれ独立に、水素原子又は炭素数１〜１０のアルキル基を表し、Ｒ1とＲ2と又はＬ1とＲ2とは互いに連結して環を形成してもよく、Ｌ1は２価の連結基を表し、Ｒ3は水素原子又は炭素数１〜３のアルキル基を表し、Ｘは酸素原子又はＮＨ基を表す。）
【００５１】
式（II−ｍ）におけるＲ1〜Ｒ3、Ｌ1及びＸは、上記式（II）におけるＲ1〜Ｒ3、Ｌ1及びＸとそれぞれ同義であり、好ましい態様も同様である。
【００５２】
また、成分ａは、皮膜性、取扱い性（粘性）及びアミノ基を導入する合成上の観点から、下記式（III）又は式（III−ｂ）で表されるモノマー単位を有するポリマーであることが好ましく、下記式（III）で表されるモノマー単位を有するウレタン系ポリマーであることがより好ましい。
【００５３】
【化６】
2017141187.tif 000007
（式（III）又は式（III−ｂ）中、Ｒ4、Ｒ5及びＲb4はそれぞれ独立に、水素原子又は炭素数１〜１０のアルキル基を表し、Ｒ4、Ｒ5及びＬ3よりなる群から選ばれた少なくとも２つは互いに連結して環を形成してもよく、Ｒb4とＬb3とは互いに連結して環を形成してもよく、Ｌ2は３価の連結基を表し、Ｌ3は、炭素数１〜２０のアルキレン基を表し、Ｌb3はそれぞれ独立に、炭素数１〜２０のアルキレン基を表す。）
【００５４】
式（III）におけるＲ4及びＲ5はそれぞれ独立に、酸水溶液への溶解性と耐水性とのバランスの観点から、炭素数１〜１０のアルキル基であることが好ましく、メチル基又はエチル基であることが特に好ましい。
また、式（III）において、Ｒ4、Ｒ5及びＬ3よりなる群から選ばれた少なくとも２つは互いに連結して環を形成してもよい。
式（III）におけるＬ2は、炭素数２〜２０の３価の連結基であることが好ましく、炭素数２〜２０の３価の炭化水素基であることがより好ましく、炭素数２〜２０の３価の脂肪族炭化水素基であることが更に好ましく、炭素数２〜１０の３価の脂肪族炭化水素基であることが特に好ましく、式（III）における２つの酸素原子と１位及び２位でそれぞれ結合する１，１，２−エタントリイル基であることが最も好ましい。
また、式（III）におけるＬ2は、ポリマーの皮膜性の観点から、３価の脂肪族炭化水素基であることが好ましい。
式（III）におけるＬ3は、ポリマーの皮膜性の観点から、炭素数１〜４のアルキレン基であることが好ましく、メチレン基であることが特に好ましい。
式（III−ｂ）におけるＲb4は、酸水溶液への溶解性と耐水性とのバランスの観点から、炭素数１〜１０のアルキル基であることが好ましく、炭素数２〜８のアルキル基であることがより好ましく、炭素数４〜８のアルキル基であることが更に好ましく、ｎ−ブチル基であることが特に好ましい。
式（III−ｂ）におけるＬb3はそれぞれ独立に、ポリマーの皮膜性の観点から、炭素数２〜８のアルキレン基であることが好ましく、エチレン基であることが特に好ましい。
また、合成上の観点から、２つのＬb3は同じ基であることが好ましい。
また、式（III−ｂ）において、Ｒb4とＬb3とは互いに連結して環を形成してもよい。
【００５５】
成分ａが式（III）又は式（III−ｂ）で表されるモノマー単位を有する場合、１種単独で有していても、２種以上有していてもよく、また、更に有していてもよい他のモノマー単位としては、後述するジイソシアネート成分由来のモノマー単位等が好ましく挙げられる。
式（III）で表されるモノマー単位を形成するモノマーとしては、下記式（III−ｍ）で表される化合物が挙げられる。
また、式（III−ｂ）で表されるモノマー単位を形成するモノマーとしては、下記式（III−ｂｍ）で表される化合物が挙げられる。
【００５６】
【化７】
2017141187.tif 000008
（式（III−ｍ）又は式（III−ｂｍ）中、Ｒ4、Ｒ5及びＲb4はそれぞれ独立に、水素原子又は炭素数１〜１０のアルキル基を表し、Ｒ4、Ｒ5及びＬ3よりなる群から選ばれた少なくとも２つは互いに連結して環を形成してもよく、Ｒb4とＬb3とは互いに連結して環を形成してもよく、Ｌ2は３価の連結基を表し、Ｌ3は、炭素数１〜２０のアルキレン基を表し、Ｌb3はそれぞれ独立に、炭素数１〜２０のアルキレン基を表す。）
【００５７】
式（III−ｍ）におけるＲ4、Ｒ5、Ｌ2及びＬ3は、上記式（III）におけるＲ4、Ｒ5、Ｌ2及びＬ3とそれぞれ同義であり、好ましい態様も同様である。
式（III−ｂｍ）におけるＲb4及びＬb3は、上記式（III−ｂ）におけるＲb4及びＬb3とそれぞれ同義であり、好ましい態様も同様である。
【００５８】
成分ａは、モノマー単位としてアミノ基を有するモノマー単位のみからなるポリマーであってもよいが、成分ａがアミノ基を有するモノマー単位と他のモノマー単位とを有する場合、アミノ基を有するモノマー単位の含有量は、成分ａの全モノマー単位に対し、５〜７５モル％であることが好ましく、２０〜７５モル％であることがより好ましく、２０〜６０モル％であることが更に好ましい。上記範囲であると、得られる人工爪の除去性及び耐水性により優れる。
【００５９】
また、成分ａのアミン価は、０．１〜１０ｍｍｏｌ／ｇであることが好ましく、０．２５〜９ｍｍｏｌ／ｇであることがより好ましく、０．５〜８ｍｍｏｌ／ｇであることが更に好ましい。上記範囲であると、得られる人工爪の爪との密着性及び除去性により優れる。
アミン価の測定方法としては、例えば、試料をビーカーにはかりとり、酢酸を加え、撹拌して溶解させて、測定温度を２５℃に調整後、滴定試薬として０．１Ｎ過塩素酸酢酸溶液を用いて、滴定装置で滴定することにより、求めることができる。
なお、アミン価は、滴定した際に消費される過塩素酸の量を、試料（固形分）１ｇ当たりのモル数で表したものである。
【００６０】
成分ａにおけるポリマー構造は、特に限定されず、所望のポリマー構造であればよく、例えば、上記アクリル系ポリマー、ウレタン系ポリマー以外に、セルロース系ポリマー、エステル系ポリマー、アミド系ポリマー、ビニル系ポリマー、エーテル系ポリマー、スチレン系ポリマー、カーボネート系ポリマー、ウレア系ポリマー、エチレン系ポリマー、アミン系ポリマー等のポリマー構造が挙げられる。
ただし皮膜性、取扱い性（粘性）、並びに、エチレン性不飽和基及びアミノ基を導入する合成上の観点から、成分ａは、エーテル系ポリマー、エチレン系ポリマー（特にポリエチレンイミン系ポリマー）、ウレタン系ポリマー、アクリル系ポリマーであることが好ましく、ウレタン系ポリマー、アクリル系ポリマーであることが特に好ましく、アクリル系ポリマー、ウレタン系ポリマーであることが最も好ましい。
【００６１】
アクリル系ポリマーとしては、公知のアクリル酸誘導体（例えば、アクリル酸メチル、アクリル酸エチル等のアクリル酸エステル、アクリルアミド、アクリロイルモルホリン等のアクリル酸アミド）、メタクリル酸誘導体（例えば、メタクリル酸メチル、メタクリル酸エチル等のメタクリル酸エステル、メタクリルアミド、メタクリル酸イソプロピルアミド等のメタクリル酸アミド）を重合して得られるポリマーであればいずれも好適に使用することができる。ただし、これら例示に限定されるものではない。アクリル系ポリマーにアミノ基を導入する方法としては、例えば、アミノ基を有する（メタ）アクリル酸誘導体を重合又は共重合する方法や高分子反応によりアミノ基を導入する方法が挙げられる。アクリル系ポリマーにエチレン性不飽和基を導入する方法としては、例えば、エチレン性不飽和基を持つ（メタ）アクリル酸誘導体を重合又は共重合する方法や、高分子反応によりエチレン性不飽和基を導入する方法が挙げられる。
【００６２】
ウレタン系ポリマーとしては、公知のポリイソシアネート化合物（例えば、メチレンジイソシアネート、ヘキサメチレンジイソシアネート、トリメチルヘキサメチレンジイソシアネート、フェニルジイソシアネート、トリレンジイソシアネート、ジフェニルメタンジイソシアネート、トリジンジイソシアネート、ナフタレンジイソシアネート、トリフェニルメタントリイソシアネート、トリス（フェニルイソシアネート）チオホスフェート、フェニレンジイソシアネート、リジンジイソシアネート、キシリレンジイソシアネート、ビス（イソシアナトメチル）シクロヘキサン、ジシクロヘキシルメタンジイソシアネート、イソプロピリデンビス（シクロヘキシルイソシアネート）、イソホロンジイソシアネート、ジアニシジンジイソシアネート、ジフェニルエーテルジイソシアネート）と公知のポリオール化合物（例えば、ブタンジオール、ヘキサンジオール等のアルキレンジオール、ｐ−ヒドロキシスチレン等のアリーレンジオール、ポリエチレングリコール、ポリプロピレングリコール等のポリエーテルジオール、ポリエチレングリコールテレフタレート等のポリエステルジオール、ポリエチレングリコールカーボネート等のポリカーボネートジオール等）からなるポリウレタンであればいずれも好適に使用することができる。ただし、これら例示に限定されるものではない。
ウレタン系ポリマーにアミノ基を導入する方法としては、例えば、第三級アミノ基若しくはアミノ基を保護した基を有する、ポリイソシアネート化合物及び／又はポリオール化合物を用いて重縮合を行う方法や高分子反応によりアミノ基を導入する方法が挙げられる。なお、保護されたアミノ基は、ポリマーを形成した後、公知の方法により脱保護すればよい。後述においても同様である。
ウレタン系ポリマーにエチレン性不飽和基を導入する方法としては、例えば、高分子反応により導入する方法、及び、エチレン性不飽和基を有するポリオール化合物やポリイソシアネート化合物を用いて重縮合する方法が挙げられる。これら化合物は特に限定されないが、エチレン性不飽和基を有するポリオールについては、特開２０１０−１０００４７号公報に記載されているような、（メタ）アクリレート含有ジオール化合物などを好適に使用することができる。
中でも、耐水性の観点から、ポリカーボネート構造又はポリエステル構造、ポリブタジエン構造、水添ポリブタジエン構造を有するウレタン系ポリマーであることが好ましく、ポリカーボネート構造を有するウレタン系ポリマーであることがより好ましい。
【００６３】
また、ウレタン系ポリマーとしては、ジイソシアネート化合物とジオール化合物との重縮合体が好ましく例示できる。
ウレタン系ポリマーを構成するジオール成分としては、ポリカーボネートジオール、ポリエステルジオール、ポリブタジエンジオール、水添ポリブタジエンジオール、を使用することが耐水性の観点から好ましく、ポリカーボネートジオールを使用することがより好ましい。
また、構成するジイソシアネート成分としては、光硬化性人工爪組成物の溶解性、形成する光硬化型人工爪の力学強度の観点から、ヘキサメチレンジイソシアネート、トリレンジイソシアネート、イソホロンジイソシアネート、ジフェニルメタンジイソシアネート、ジシクロヘキシルメタン−４，４’−ジイソシアナートが好ましく、イソホロンジイソシアネート、メチレンジフェニルジイソシアネート、ジシクロヘキシルメタン−４，４’−ジイソシアナートが更に好ましい。これら化合物は１種類のみを使用してもよいし複数を組み合わせて使用してもよい。
また、上記好適なジオール成分／ジイソシアネート成分に加えて、その他のジオール成分／ジイソシアネート成分と組み合わせて使用してもよい。また、好適なジオール成分と、好適なジイソシアネート成分とをあわせて使用することで、光硬化型人工爪の耐水性及び力学強度の両方を高めることができる。
【００６４】
セルロース系ポリマーとしては、カルボキシメチルセルロース、ニトロセルロース、トリアセチルセルロース等の公知のセルロースであれば好適に使用することができる。ただし、これら例示に限定されるものではない。セルロース系ポリマーにアミノ基を導入する方法としては、例えば、高分子反応によりアミノ基を導入する方法が挙げられる。セルロース系ポリマーにエチレン性不飽和基を導入する方法としては、例えば、高分子反応によりエチレン性不飽和基を導入する方法が挙げられる。
【００６５】
エステル系ポリマーとしては、公知のポリカルボン酸化合物（例えば、こはく酸、アジピン酸、フタル酸等）と公知のポリオール化合物からなるポリエステルであればいずれも好適に使用することができる。また、ポリ乳酸等のヒドロキシカルボン酸化合物からなるポリエステルも好適に使用することができる。ただし、これら例示に限定されるものではない。エステル系ポリマーにアミノ基を導入する方法としては、例えば、第三級アミノ基若しくはアミノ基を保護した基を有する、ポリカルボン酸化合物、ポリオール化合物及び／又はヒドロキシカルボン酸化合物を用いて重縮合を行う方法や高分子反応によりアミノ基を導入する方法が挙げられる。エステル系ポリマーにエチレン性不飽和基を導入する方法としては、例えば、高分子反応によりエチレン性不飽和基を導入する方法が挙げられる。
【００６６】
アミド系ポリマーとしては、公知のポリカルボン酸化合物と公知のポリアミン化合物（例えば、エチレンジアミン、フェニレンジアミン等）からなるポリアミドであればいずれも好適に使用することができる。また、アミノ酸からなるタンパク質であるポリアミノ酸も好適に使用することができる。ただし、これら例示に限定されるものではない。アミド系ポリマーにアミノ基を導入する方法としては、例えば、第三級アミノ基若しくはアミノ基を保護した基を有する、ポリカルボン酸化合物、及び／又は、重縮合反応に寄与しない第三級アミノ基若しくはアミノ基を保護した基を有するポリアミン化合物を用いて重縮合を行う方法や高分子反応によりアミノ基を導入する方法が挙げられる。アミド系ポリマーにエチレン性不飽和基を導入する方法としては、例えば、高分子反応によりエチレン性不飽和基を導入する方法が挙げられる。
【００６７】
ビニル系ポリマーとしては、公知のビニル化合物（例えば、ビニル酢酸、塩化ビニル、ブタジエン等）を重合して得られるビニル系ポリマーであればいずれも好適に使用することができる。ただし、これら例示に限定されるものではない。ビニル系ポリマーにアミノ基を導入する方法としては、例えば、アミノ基を有するビニル化合物を重合又は共重合する方法や高分子反応によりアミノ基を導入する方法が挙げられる。ビニル系ポリマーにエチレン性不飽和基を導入する方法としては、例えば、高分子反応によりエチレン性不飽和基を導入する方法が挙げられる。
【００６８】
エーテル系ポリマーとしては、公知のポリオール化合物からなるポリエーテル（例えば、ポリエチレングリコール、ポリプロピレングリコール等）であればいずれも好適に使用することができる。ただし、これら例示に限定されるものではない。エーテル系ポリマーにアミノ基を導入する方法としては、例えば、第三級アミノ基若しくはアミノ基を保護した基を有するポリオール化合物を用いて重縮合を行う方法や高分子反応によりアミノ基を導入する方法が挙げられる。エーテル系ポリマーにエチレン性不飽和基を導入する方法としては、例えば、高分子反応によりエチレン性不飽和基を導入する方法が挙げられる。
【００６９】
スチレン系ポリマーとしては、公知のスチレン化合物（例えば、スチレン、４−カルボキシスチレン、４−アセトキシスチレン等）からなるポリスチレンであればいずれも好適に使用することができる。ただし、これら例示に限定されるものではない。スチレン系ポリマーにアミノ基を導入する方法としては、例えば、アミノ基を有するスチレン誘導体を重合又は共重合する方法や高分子反応によりアミノ基を導入する方法が挙げられる。スチレン系ポリマーにエチレン性不飽和基を導入する方法としては、例えば、高分子反応によりエチレン性不飽和基を導入する方法が挙げられる。
【００７０】
カーボネート系ポリマーとしては、公知の炭酸誘導体（例えば、ホスゲン、炭酸ジメチル、炭酸ジメチル等）と公知のポリオール化合物からなるポリカーボネートであればいずれも好適に使用することができる。ただしこれら例示に限定されるものではない。カーボネート系ポリマーにアミノ基を導入する方法としては、例えば、第三級アミノ基若しくはアミノ基を保護した基を有するポリオール化合物を用いて重縮合を行う方法や高分子反応によりアミノ基を導入する方法が挙げられる。カーボネート系ポリマーにエチレン性不飽和基を導入する方法としては、例えば、高分子反応によりエチレン性不飽和基を導入する方法が挙げられる。
【００７１】
ウレア系ポリマーとしては、公知のポリイソシアネート化合物と公知のポリアミン化合物からなるポリウレアであればいずれも好適に使用することができる。ただしこれら例示に限定されるものではない。ウレア系ポリマーにアミノ基を導入する方法としては、例えば、第三級アミノ基若しくはアミノ基を保護した基を有する、ポリイソシアネート化合物、及び／又は、重縮合反応に寄与しない第三級アミノ基若しくはアミノ基を保護した基を有するポリアミン化合物を用いて重縮合を行う方法や高分子反応によりアミノ基を導入する方法が挙げられる。ウレア系ポリマーにエチレン性不飽和基を導入する方法としては、例えば、高分子反応によりエチレン性不飽和基を導入する方法が挙げられる。
【００７２】
アミン系ポリマーとしては、公知のポリアミンが例示できる。アミン系ポリマーにエチレン性不飽和基を導入する方法としては、例えば、高分子反応によりエチレン性不飽和基を導入する方法が挙げられる。
また、成分ａは、スチレン−アクリル系共重合体等のような、共重合ポリマーであってもよい。
【００７３】
また、成分ａとしては、得られる人工爪の耐水性の観点から、アミノ基を有するモノマー単位と、上記アミノ基を有するモノマー単位以外の、非水溶性の単量体由来のモノマー単位とを少なくとも有するポリマーであることが好ましい。非水溶性の定義は、１気圧、２０℃の条件で同容量の純水との混合液が不均一な外観を維持するものを指す。
非水溶性の単量体としては、上記の使用可能なモノマーのうち、スチレン化合物、（メタ）アクリレート化合物が好ましく、（メタ）アクリレート化合物がより好ましく、（メタ）アクリル酸アルキルエステルが特に好ましい。
すなわち、成分ａは、アミノ基を有するモノマー単位以外に、スチレン化合物及び（メタ）アクリレート化合物よりなる群から選ばれた化合物由来のモノマー単位を有することが好ましく、（メタ）アクリレート化合物由来のモノマー単位を有することがより好ましく、（メタ）アクリル酸アルキルエステル由来のモノマー単位を有することが更に好ましい。
【００７４】
成分ａの製造において、アミノ基を有するモノマーと共重合可能なモノマーとして、好ましいモノマーは、例えば、メチル（メタ）アクリレート、エチル（メタ）アクリレート、２−エチルヘキシル（メタ）アクリレート、２−ヒドロキシエチル（メタ）アクリレート、２−ヒドロキシプロピル（メタ）アクリレート等の単官能（メタ）アクリル酸エステル類、２−ヒドロキシエチル（メタ）アクリルアミド、イソプロピルアクリルアミド、モルホリンアクリルアミド等の単官能（メタ）アクリル酸アミド類、Ｎ−ビニルピロリドン、酢酸ビニル等のビニルモノマー類、エチレングリコールジ（メタ）アクリレート、トリエチレングリコールジ（メタ）アクリレート、テトラエチレングリコールジ（メタ）アクリレート、プロピレングリコールジ（メタ）アクリレート、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、１，６−ヘキサンジオールジ（メタ）アクリレート、カルドエポキシジ（メタ）アクリレート、ネオペンチルグリコールジ（メタ）アクリレート等の多官能（メタ）アクリル酸エステル類、ジイソシアネートと水酸基含有（メタ）アクリル酸誘導体と任意にジオール類からなるウレタン（メタ）アクリレート等が挙げられる。ただしこれら例示に限定されるものではない。
【００７５】
成分ａは、得られる光硬化型人工爪の耐水性の観点から、アミノ基を有するモノマー単位に加え、下記式（IV）で表されるモノマー単位を更に有していることが好ましい。
【００７６】
【化８】
2017141187.tif 000009
（式（IV）中、Ｒ6は水素原子、アルキル基又は下記式（V）で表される基を表し、Ｒ7は水素原子又は炭素数１〜３のアルキル基を表し、Ｘ’は酸素原子又はＮＨ基を表す。）
【００７７】
【化９】
2017141187.tif 000010
（式（V）中、Ｌ4はそれぞれ独立に、エチレン基又はプロピレン基を表し、ｎは１〜２０の整数を表し、Ｒ8は水素原子又はアルキル基を表し、波線部分は上記Ｘ’との結合位置を表す。）
【００７８】
Ｒ6は、得られる光硬化型人工爪の耐水性の観点から、アルキル基又は上記式（V）で表される基であることが好ましく、炭素数１〜２０のアルキル基又は上記式（V）で表される基であることがより好ましく、炭素数３〜１０のアルキル基であることが更に好ましく、ブチル基であることが特に好ましい。
Ｒ7は、合成上の観点から、水素原子又はメチル基であることが好ましく、メチル基であることがより好ましい。
Ｘ’は、得られる光硬化型人工爪の耐水性及び合成上の観点から、酸素原子であることが好ましい。
Ｌ4は、エチレン基であることが好ましい。
ｎは、得られる人工爪の耐水性の観点から、１〜１０の整数であることが好ましい。
Ｒ8は、得られる人工爪の耐水性の観点から、炭素数１〜１０のアルキル基であることが好ましく、メチル基であることがより好ましい。
【００７９】
以下に、成分ａの具体例を示すが、この具体例に限定されるものではない。
成分ａとしては、下記構造のポリマーが好ましく、下記構造かつ重量平均分子量のポリマーがより好ましい。また、各モノマー単位の括弧の右下の数字は、モル比を表す。また、アルキレンオキシ鎖における括弧の右下の数字は、繰り返し数を表す。また、＊が記載された構成単位は、ポリマーの主鎖末端が、＊で主鎖に結合した当該構造になっていることを示す。
【００８０】
【表１】
2017141187.tif 000011
【００８１】
【表２】
2017141187.tif 000012
【００８２】
【表３】
2017141187.tif 000013
【００８３】
【表４】
2017141187.tif 000014
【００８４】
成分ａは、１種単独で含有していても、２種以上を併用していてもよい。
光硬化性人工爪組成物における成分ａの含有量は、特に制限はないが、光硬化性人工爪組成物の全質量に対し、１〜９５質量％であることが好ましく、５〜９５質量％であることがより好ましい。上記範囲であると、得られる人工爪の除去性及び密着性により優れる。光硬化性人工爪組成物における溶剤の含有量が１０質量％未満である場合、すなわち、上記（ii）の態様である場合、成分ａの含有量は、光硬化性人工爪組成物の全質量に対し、１０〜９０質量％であることが更に好ましく、２０〜８０質量％であることが特に好ましく、３０〜７０質量％が最も好ましい。上記範囲内であると、硬化性及び密着性に優れる。
また、光硬化性人工爪組成物における溶剤の含有量が１０質量％以上である場合、すなわち、上記（i）の態様である場合、成分ａの含有量は、光硬化性人工爪組成物の全質量に対し、３０〜８０質量％であることが更に好ましく、４０〜７５質量％であることが特に好ましい。
【００８５】
また、（i）又は（ii）の態様において、光硬化性人工爪組成物は、皮膜性や光沢性を向上させることを目的に、成分ａ以外のポリマーを含有していてもよい。
成分ａ以外のポリマーとしては、皮膜性の観点から、アクリル系ポリマー又はウレタン系ポリマーであることが好ましい。また、塗布性を向上させることを目的に、粘度調整剤（増粘剤等）として知られる公知のポリマーを含有していてもよい。
（i）又は（ii）の態様において、光硬化性人工爪組成物が成分ａ以外のポリマーを含有する場合、成分ａ以外のポリマーの含有量は、成分ａの含有量未満であることが好ましく、光硬化性人工爪組成物の全質量に対し、４０質量％以下であることがより好ましく、３０質量％以下であることが更に好ましく、２０質量％以下であることが特に好ましい。
【００８６】
＜重合性化合物＞
上記の（ii）の態様では、光硬化性人工爪組成物は重合性化合物を含有することが好ましい。重合性化合物を含有することにより、人工爪組成物を光硬化性人工爪組成物として好適に用いることができる。また、重合性化合物を含有する場合、後述する光重合開始剤を更に含有することが好ましい。重合性化合物及び光重合開始剤を含有することにより、光硬化性人工爪組成物としてより好適に用いることができる。
【００８７】
重合性化合物としては、ラジカル重合性化合物であっても、カチオン重合性化合物であってもよいが、ラジカル重合性化合物であることが好ましい。
また、重合性化合物としては、エチレン性不飽和化合物であることが好ましい。
ラジカル重合性化合物は、ラジカル重合可能なエチレン性不飽和結合を有する化合物であり、分子中にラジカル重合可能なエチレン性不飽和結合を少なくとも１つ有する化合物であればどのようなものでもよく、モノマー、オリゴマー等の化学形態を持つものが含まれる。ラジカル重合性化合物は１種のみ用いてもよく、また目的とする特性を向上するために任意の比率で２種以上を併用してもよい。また、重合性化合物は、成分ａ以外の化合物であり、分子量１０，０００未満の化合物であることが好ましく、分子量５，０００未満の化合物であることがより好ましい。
【００８８】
ラジカル重合可能なエチレン性不飽和結合を有する重合性化合物の例としては、アクリル酸、メタクリル酸、イタコン酸、クロトン酸、イソクロトン酸、マレイン酸等の不飽和カルボン酸及びそれらの塩、エチレン性不飽和基を有する無水物、アクリロニトリル、スチレン、更に種々の不飽和ポリエステル、不飽和ポリエーテル、不飽和ポリアミド、不飽和ウレタン等のオリゴマーなどのラジカル重合性化合物が挙げられる。
具体的には、２−エチルヘキシル（メタ）アクリレート、２−ヒドロキシエチル（メタ）アクリレート、ブトキシエチル（メタ）アクリレート、カルビトール（メタ）アクリレート、シクロヘキシル（メタ）アクリレート、ベンジル（メタ）アクリレート、メチル（メタ）アクリレート、エチル（メタ）アクリレート、ｎ−プロピル（メタ）アクリレート、イソプロピル（メタ）アクリレート、ｎ−ブチル（メタ）アクリレート、アリル（メタ）アクリレート、グリシジル（メタ）アクリレート、Ｎ−メチロール（メタ）アクリルアミド、ジアセトン（メタ）アクリルアミド、エポキシ（メタ）アクリレート等の（メタ）アクリル酸誘導体、その他、アリルグリシジルエーテル、ジアリルフタレート、トリアリルトリメリテート等のアリル化合物の誘導体が挙げられ、更に具体的には、山下晋三編、「架橋剤ハンドブック」、（１９８１年、大成社）；加藤清視編、「ＵＶ・ＥＢ硬化ハンドブック（原料編）」（１９８５年、高分子刊行会）；ラドテック研究会編、「ＵＶ・ＥＢ硬化技術の応用と市場」、７９頁、（１９８９年、シーエムシー）；滝山栄一郎著、「ポリエステル樹脂ハンドブック」、（１９８８年、日刊工業新聞社）等に記載の市販品若しくは業界で公知のラジカル重合性乃至架橋性のモノマー、及び、オリゴマーを用いることができる。
また、重合性化合物としては、上記成分ａの合成に用いられるモノマーも好適に用いることができる。
【００８９】
重合性化合物としては、得られる光硬化型人工爪の除去性、密着性及び光沢の観点から、ヒドロキシ基を有するエチレン性不飽和化合物、又は、（ポリ）アルキレンオキシ基を有するエチレン性不飽和化合物を含むことが好ましく、ヒドロキシ基を有する（メタ）アクリレート化合物、又は、（ポリ）アルキレンオキシ基を有する（メタ）アクリレート化合物を含むことがより好ましく、ヒドロキシ基を有する（メタ）アクリレート化合物を含むことが更に好ましく、ヒドロキシ基を有する単官能（メタ）アクリレート化合物を含むことが特に好ましい。
【００９０】
ヒドロキシ基を有する（メタ）アクリレート化合物としては、例えば、２−ヒドロキシエチル（メタ）アクリレート、２−ヒドロキシプロピル（メタ）アクリレート、３−ヒドロキシプロピル（メタ）アクリレート、２，３−ジヒドロキシプロピル（メタ）アクリレート、４−ヒドロキシブチル（メタ）アクリレート等のヒドロキシアルキル（メタ）アクリレート、ポリエチレングリコールモノ（メタ）アクリレート、ポリプロピレングリコールモノ（メタ）アクリレート、ポリ（エチレングリコール／プロピレングリコール）モノ（メタ）アクリレート、ポリエチレングリコール−ポリプロピレングリコールモノ（メタ）アクリレート、ポリ（エチレングリコール／テトラメチレングリコール）モノ（メタ）アクリレート、ポリ（プロピレングリコール／テトラメチレングリコール）モノ（メタ）アクリレート、及び、ポリ（プロピレングリコール／ブチレングリコール）モノ（メタ）アクリレートを好ましく挙げることができる。
【００９１】
（ポリ）アルキレンオキシ基を有する（メタ）アクリレート化合物としては、例えば、メトキシポリエチレングリコール（メタ）アクリレート、オクトキシポリエチレングリコール−ポリプロピレングリコール（メタ）アクリレート、ラウロキシポリエチレングリコール−（メタ）アクリレート、ステアロキシポリエチレングリコール（メタ）アクリレート、フェノキシポリエチレングリコール（メタ）アクリレート、フェノキシポリエチレングリコール−ポリプロピレングリコール−（メタ）アクリレート、ノニルフェノキシ−ポリエチレングリコール−（メタ）アクリレート、ノニルフェノキシ−ポリプロピレングリコール−（メタ）アクリレート、及び、ノニルフェノキシ−ポリ（エチレングリコール−プロピレングリコール）−（メタ）アクリレートを好ましく挙げることができる。
【００９２】
上記ヒドロキシ基を有する（メタ）アクリレート化合物、及び、（ポリ）アルキレンオキシ基を有する（メタ）アクリレート化合物は、市販のものを用いることが可能である。代表例を示すと、ブレンマーＥ、ブレンマーＰＥ−９０、ブレンマーＰＥ−２００、ブレンマーＰＥ−３５０、ブレンマーＰ、ブレンマーＰＰ−１０００、ブレンマーＰＰ−５００、ブレンマーＰＰ−８００、ブレンマー５０ＰＥＰ−３００、ブレンマー７０ＰＥＰ−３５０Ｂ、ブレンマー５５ＰＥＴ−８００、ブレンマーＰＰＴシリーズ、ブレンマー１０ＰＰＢ−５００Ｂ、ブレンマーＡＥ−９０、ブレンマーＡＥ−２００、ブレンマーＡＥ−４００、ブレンマーＡＰ−１５０、ブレンマーＡＰ−４００、ブレンマーＡＰ−５５０、ブレンマーＰＭＥ−１００、ブレンマーＰＭＥ−２００、ブレンマーＰＭＥ−４００、ブレンマーＰＭＥ−１０００、ブレンマー５０ＰＯＥＰ−８００Ｂ、ブレンマーＰＬＥ−２００、ブレンマーＰＳＥ−４００、ブレンマーＰＳＥ−１３００、ブレンマーＰＡＥ−５０、ブレンマーＰＡＥ−１００、ブレンマー４３ＰＡＰＥ−６００Ｂ、ブレンマーＡＭＥ−４００、ブレンマーＡＬＥシリーズ、ブレンマーＡＮＰ−３００、ブレンマー７５ＡＮＰ−６００、ブレンマーＡＡＥ−５０、及び、ブレンマーＡＡＥ−３００（以上、日油（株）製）等を挙げることができる。
【００９３】
ヒドロキシ基を有するエチレン性不飽和化合物を使用する場合、当該化合物におけるヒドロキシ基の数は、１〜１０個が好ましく、１〜５個がより好ましく、１〜３個が更に好ましく、１個が特に好ましい。
また、（ポリ）アルキレンオキシ基を有するエチレン性不飽和化合物を使用する場合、当該化合物におけるアルキレンオキシ基の繰り返し単位数としては、１〜２５が好ましく、１〜１５がより好ましく、１〜１０が更に好ましい。
【００９４】
これらの中でも、重合性化合物は、ヒドロキシアルキル（メタ）アクリレート化合物を含むことが好ましく、２−ヒドロキシエチル（メタ）アクリレート、２−ヒドロキシプロピル（メタ）アクリレート、又は、３−ヒドロキシプロピル（メタ）アクリレートを含むことがより好ましく、２−ヒドロキシエチル（メタ）アクリレートを含むことが更に好ましい。
【００９５】
重合性化合物としては、得られる光硬化型人工爪の耐水性の観点から、炭素数が３以上のアルキル基を有するエチレン性不飽和化合物を含むことが好ましく、炭素数が５以上のアルキル基を有するエチレン性不飽和化合物を含むことがより好ましく、炭素数が８以上のアルキル基を有するエチレン性不飽和化合物を含むことが更に好ましい。これらアルキル基は分岐、及び／又は、環構造を有していてもよい。
【００９６】
上記アルキル基を有するエチレン性不飽和化合物としては、例えば、プロピル（メタ）アクリレート、ブチル（メタ）アクリレート、ヘキシル（メタ）アクリレート、シクロヘキシル（メタ）アクリレート、２−エチルヘキシル（メタ）アクリレート、ラウリルメタクリレート、イソデシル（メタ）アクリレート、トリデシル（メタ）アクリレート、ステアリル（メタ）アクリレート、又は、これらの異性体などを挙げることができるが、これらに限定されるものではない。
【００９７】
重合性化合物としては、重合性化合物以外の成分の溶解性の観点から、（メタ）アクリルアミド化合物を含むことが好ましい。上記（メタ）アクリルアミド化合物としては、例えば、Ｎ−ヒドロキシエチル（メタ）アクリルアミド、Ｎ−ブトキシメチル（メタ）アクリルアミド、Ｎ−ｔ−ブチル（メタ）アクリルアミド、Ｎ，Ｎ−ジメチル（メタ）アクリルアミド、Ｎ，Ｎ−ジエチル（メタ）アクリルアミド、Ｎ−ドデシル（メタ）アクリルアミド、Ｎ−ヒドロキシメチル（メタ）アクリルアミド、Ｎ−イソプロピル（メタ）アクリルアミド、Ｎ−フェニル（メタ）アクリルアミド、Ｎ−イソブトキシメチル（メタ）アクリルアミド、及び、Ｎ−メトキシメチルアクリルアミドなどを挙げることができるが、これらに限定されるものではない。
【００９８】
重合性化合物としては、得られる光硬化性人工爪組成物の耐熱性の観点から、ホモポリマーのＴｇ（ガラス転移温度）が５０℃以上であるエチレン性不飽和化合物を含むことが好ましく、Ｔｇが８０℃以上であるエチレン性不飽和化合物を含むことがより好ましく、Ｔｇが１００℃以上であるエチレン性不飽和化合物を含むことが更に好ましい。
【００９９】
上記ホモポリマーのＴｇが５０℃以上であるエチレン性不飽和化合物としては、例えば、メチル（メタ）アクリレート、ｔ−ブチル（メタ）アクリレート、ベンジルメタクリレート、イソボルニル（メタ）アクリレート、及び、アダマンチル（メタ）アクリレートなどを挙げることができるが、これらに限定されるものではない。
【０１００】
また、重合性化合物は、得られる光硬化型人工爪の除去性及び皮膜性の観点から、ウレタン結合を有する重合性化合物（モノマー）を含むことが好ましく、ウレタン結合を有する多官能重合性化合物を含むことがより好ましく、ウレタン結合を有する多官能（メタ）アクリレート化合物を含むことが更に好ましい。
重合性化合物は、分子量（重量平均分子量）が１，０００以上である多官能重合性化合物を含むことが好ましく、分子量（重量平均分子量）が３，０００以上である多官能重合性化合物を含むことがより好ましい。１，０００以上の分子量を有する多官能重合性化合物を含むことで、架橋密度を制御し膜が脆化することを防ぎ、形成する人工爪の持続性が向上する。
【０１０１】
ウレタン結合を有する多官能（メタ）アクリレート化合物としては、イソシアナト基と水酸基の付加反応を用いて製造されるウレタン系付加重合性化合物が好ましく挙げられ、そのような具体例としては、例えば、特公昭４８−４１７０８号公報に記載されている１分子に２個以上のイソシアネート基を有するイソシアネート化合物に、下記式（Ａ）で示される水酸基を含有するビニルモノマーを付加させた１分子中に２個以上の重合性ビニル基を含有するビニルウレタン化合物等が挙げられる。
ＣＨ2＝Ｃ（Ｒ7）ＣＯＯＣＨ2ＣＨ（Ｒ8）ＯＨ  （Ａ）
（ただし、Ｒ7及びＲ8はそれぞれ独立に、水素原子又はメチル基を表す。）
中でも、上記イソシアネート化合物としては、ヘキサメチレンジイソシアネート、２，２，４−トリメチルヘキサメチレンジイソシアネート、２，４，４−トリメチルヘキサメチレンジイソシアネート、及び、２，４−ジメチルジイソシアネートが好ましく挙げられ、２，２，４−トリメチルヘキサメチレンジイソシアネート、２，４，４−トリメチルヘキサメチレンジイソシアネート、及び、２，４−ジメチルジイソシアネートがより好ましく挙げられ、２，４−ジメチルジイソシアネートが更に好ましく挙げられる。
また、イソシアネート化合物は、分子量を制御することを目的に、ポリエステル型ジイソシアネートや、ポリエーテル型ジイソシアネート、ポリカーボネート型ジイソシアネートを好適に用いることができる。これらジイソシアネート化合物は、上記に記載のジイソシアネート化合物やその他、イソホロンジイソシアネート、メチレンジフェニルジイソシアネートにポリエーテルジオール、ポリエステルジオール、ポリカーボネートジオールを反応させることが得ることができる。このとき人工爪の皮膜性や耐水性の観点から、ポリエステル構造、ポリカーボネート構造を有するウレタン系付加重合性化合物（より好ましくはジオール化合物及び／又はジイソシアネート化合物）を好ましく使用することができる。
【０１０２】
重合性化合物は、１種単独で含有していても、２種以上を併用していてもよい。
光硬化性人工爪組成物における重合性化合物の含有量は、特に制限はないが、光硬化性人工爪組成物の全質量に対し、１〜９５質量％であることが好ましく、１０〜９０質量％であることがより好ましく、２０〜８０質量％であることが更に好ましく、３０〜７０質量％であることが特に好ましい。上記範囲であると、得られる光硬化型人工爪の密着性及び除去性により優れる。
【０１０３】
＜光重合開始剤＞
本発明の光硬化性人工爪組成物は、全ての態様において光重合開始剤を含む。光重合開始剤を含有することにより、人工爪組成物は、光硬化性人工爪組成物として好適に用いることができる。
光重合開始剤としては、ラジカル光重合開始剤、及び、カチオン光重合開始剤が挙げられるが、ラジカル光重合開始剤を含有することがより好ましい。
光重合開始剤としては、公知の光重合開始剤を使用することができる。本発明に用いることができる光重合開始剤は、１種単独で使用してもよく、２種以上を併用してもよい。また、ラジカル光重合開始剤とカチオン光重合開始剤とを併用してもよい。
本発明に用いることのできる光重合開始剤は、光を吸収して重合開始種を生成する化合物である。光としては、γ線、β線、電子線、紫外線、可視光線、赤外線が例示できる。
【０１０４】
本発明に用いることができる光重合開始剤として具体的には、以下のものを好ましく例示できる。ただし、これら例示に限定されるものではない。
アセトフェノン化合物（例えば、１−ヒドロキシシクロヘキシルフェニルケトン、アセトフェノン、２，２−ジメトキシ−２−フェニルアセトフェノン、２，２−ジエトキシアセトフェノン、２−ヒドロキシ−２−メチルプロピオフェノン、４’−イソプロピル−２−ヒドロキシ−２−メチルプロピオフェノン、２−メチル−１−〔４−（メチルチオ）フェニル〕−２−モルホリノ−１−プロパン、２−ベンジル−２−ジメチルアミノ−１−（４−モルホリノフェニル）−ブタン−１−オン、ベンゾイン、ベンゾインメチルエーテル、ベンゾインエチルエーテル、ベンゾインプロピルエーテル等）；
ベンゾフェノン化合物（例えば、ベンゾフェノン、４，４’−ビス（ジメチルアミノ）ベンゾフェノン、３，３−ジメチル−４−メトキシ−ベンゾフェノン等）；
アントラキノン化合物（例えば、アントラキノン、２−メチルアントラキノン、２−エチルアントラキノン、ｔｅｒｔ−ブチルアントラキノン等）；
チオキサントン化合物（例えば、２−クロロチオキサントン、ジエチルチオキサントン、イソプロピルチオキサントン、ジイソプロピルチオキサントン等）；
トリハロアルキル化合物（例えば、２，４，６−（トリクロロメチル）トリアジン、２，４−トリクロロメチル−６−（４−メトキシフェニル）トリアジン、トリブロモメチルフェニルスルホン等）；
ロフィンダイマー化合物（例えば、２−（ｏ−クロロフェニル）−４，５−ジフェニルイミダゾリル二量体）；
アクリジン化合物（例えば、９−フェニルアクリジン、１，７−ビス（９−アクリジニル）ヘプタン、１，５−ビス（９−アクリジニル）ペンタン、１，３−ビス（９−アクリジニル）プロノパン）；
ホスフィンオキシド化合物（例えば、トリメチルベンゾイルジフェニルホスフィンオキシド、ビス（２，４，６−トリメチルベンゾイル）フェニルホスフィンオキサイド等）；
メタロセン化合物（例えば、ビスシクロペンタジエニルビス（ジフルオロピリルフェニル）チタニウム等）；
オニウム塩（例えば、ビス（４−ｔ−ブチルフェニル）ヨードニウムトシレート、トリフェニルスルホニウムトシレート等）；
オキシムエステル化合物（例えば、１−（４−フェニルチオフェニル）−１，２−オクタンジオン−２−（Ｏ−ベンゾイルオキシム）、１−［９−エチル−６−（２−メチルベンゾイル）−９Ｈ−カルバゾール−３−イル］−エタノン−１−（Ｏ−アセチルオキシム）等）。
【０１０５】
中でも、光重合開始剤としてはアセトフェノン化合物、ホスフィンオキシド化合物、メタロセン化合物、及び、ロフィンダイマー化合物よりなる群から選ばれた光重合開始剤であることが好ましく、アセトフェノン化合物、及び、ホスフィンオキシド化合物よりなる群から選ばれた光重合開始剤であることが特に好ましい。
光硬化性人工爪組成物中における光重合開始剤の含有量としては、光硬化性人工爪組成物の総質量に対して、０．１〜２０質量％であることが好ましく、０．５〜１５質量％であることがより好ましく、１〜１０質量％であることが更に好ましい。上記範囲であると、得られる人工爪の密着性、及び、除去性により優れる。
【０１０６】
＜溶剤＞
光硬化性人工爪組成物は、上記（ii）の態様の場合、塗布性の観点から、溶剤を含有してもよいが、安全性や取扱い性の観点からは、溶剤の含有量は、光硬化性人工爪組成物の全質量に対し、１０質量％未満であることが好ましく、５質量％未満であることがより好ましく、光硬化性人工爪組成物が溶剤を含有しないことが特に好ましい。
溶剤としては、公知の溶剤であれば、いずれも好適に使用することができる。例えば、エタノール、イソプロパノール、エチレングリコールモノメチルエーテル、エチレングリコールモノブチルエーテル、プロピレングリコールモノメチルエーテル、ジエチレングリコールモノエチルエーテル、ジプロピレングリコールモノメチルエーテル等のアルコール系溶剤及びこれらのアセテート系溶剤、酢酸エチル、酢酸ブチル等のエステル系溶剤、アセトン、メチルエチルケトン、メチルイソブチルケトン、シクロヘキサノン等のケトン系溶剤、並びに、テトラヒドロフラン、メチル−ｔ−ブチルエーテル等のエーテル系溶剤等が挙げられる。ただし、これら例示に限定されるものではない。
【０１０７】
乾燥速度の観点から、溶剤の沸点は、３０〜１３０℃であることが好ましく、３５〜１００℃であることがより好ましく、４０〜９０℃であることが更に好ましく、５０〜８５℃であることが特に好ましい。上記範囲であると、乾燥性及び塗布性に優れる。
【０１０８】
溶剤は、１種単独で含有していても、２種以上を併用していてもよい。
溶剤としては、アルコール系溶剤及び／又はケトン系溶剤を含むことが好ましく、アルコール系溶剤及びケトン系溶剤を含むことがより好ましい。
光硬化性人工爪組成物は、上記（i）の態様の場合には、溶剤を含有することが好ましく、塗布性、得られる光硬化型人工爪の除去性及び密着性の観点からは、溶剤の含有量は、光硬化性人工爪組成物の全質量に対し、１〜９０質量％であることが好ましく、５〜８０質量％であることがより好ましく、１０〜８０質量％であることが更に好ましく、１５〜５０質量％であることが特に好ましい。
【０１０９】
＜その他の成分＞
光硬化性人工爪組成物は、上記成分以外のその他の成分として、一般に人工爪組成物中に配合されうる添加成分を、本発明の効果を損なわない範囲内において任意に配合することができる。このような添加成分としては、例えば、消泡剤、緩衝剤、キレート化剤、分散剤、染料、充填剤、顔料、防腐剤、樹脂粉末（例えば、ポリ（メタ）アクリル酸等）、無機粉末（例えば、シリカゲル等）、増粘剤、及び、湿潤剤等が挙げられる。ただし、これら例示に限定されるものではない。
なお、これらの任意成分は、予め光硬化性人工爪組成物に配合してもよいが、美容施術の際に、光硬化性人工爪組成物にその都度必要な成分を必要な量配合してもよい。
【０１１０】
また、光硬化性人工爪組成物における各成分の配合量は、特に限定されるものではないが、質量比で、成分ａ／重合性化合物／重合開始剤／溶剤／その他の成分＝１０〜９０／５〜８５／０．５〜１２／０〜５０／０〜４０の範囲であることが好ましい。上記範囲であると、塗布性により優れ、また、得られる光硬化型人工爪の除去性及び光沢により優れる。
【０１１１】
（成分ｂ）アミノ基を有するモノマー
本発明において、上記（ii）、（iii）の態様の場合に、光硬化性人工爪組成物は（成分ｂ）アミノ基を有するモノマーを含有する。
アミノ基を有するモノマーとしては、エチレン性不飽和基とアミノ基とを有する化合物であれば特に限定なく使用することができる。
エチレン性不飽和基は、ＣＨ2＝Ｃ（Ｒ）−で表される基が好ましい。ここで、Ｒは、水素原子又は低級アルキル基（炭素数１〜４のアルキル基）を表す。Ｒとしては、水素原子又はメチル基が好ましい。
また、エチレン性不飽和基は、（メタ）アクリロイル基又は（メタ）アクリルアミド基であることが好ましい。
【０１１２】
成分ｂが有するアミノ基は、第１級アミノ基、第２級アミノ基及び第３級アミノ基のいずれであってもよい。
第１級アミノ基は−ＮＨ2で表される基であり、第２級アミノ基は−ＮＨ−で表される基である。なお、分子末端にある−ＣＯＮＨ2は、第１級アミノ基に含めるものとする。ただし、第１級アミノ基はメチレン炭素原子に隣接することが好ましい。第１級アミノ基、第２級アミノ基及び第３級アミノ基は、分子内に少なくとも１つあればよいが、２以上含まれていてもよい。
成分ｂは、その分子内のエチレン性不飽和基が付加重合性を有することが好ましく、ラジカル重合性を有することが好ましい。この化合物は、低分子であっても、オリゴマーであってもよい。
アミノ基を有するエチレン性不飽和化合物としては、特開２００９−１２６８３３号公報に記載されている化合物が例示され、例えば、第３級アミノ基を有する化合物としては、２−ジメチルアミノエチル（メタ）アクリレート、２−ジメチルアミノメチル（メタ）アクリルアミド、３−ジメチルアミノプロピル（メタ）アクリレート、及び、３−ジメチルアミノプロピル（メタ）アクリルアミド等が例示される。
【０１１３】
成分ｂは、爪との密着性の観点から、第１級アミノ基及び／又は第２級アミノ基を有することが好ましい。
第１級アミノ基及び／又は第２級アミノ基を有する成分ｂは、下記式（ｂ１）で表される化合物及び／又は下記式（ｂ２）で表される化合物であることが好ましい。
【０１１４】
【化１０】
2017141187.tif 000015
（式中、Ｒ1bは、水素原子、アルキル基、シクロアルキル基、又は、アリール基を表し、Ｒ2bは水素原子又はメチル基を表し、ｐは０〜５０の整数を表し、Ｘbはアルキレン基、−ＣＯＯ−、−ＣＯＮＨ−、及び、−Ｃ6Ｈ4−よりなる群から選ばれた連結基を表し、Ｙbは２価の連結基を表し、複数のＹbは互いに同一でも異なっていてもよく、ＹbとＲ1bとが結合して環を形成していてもよい。）
【０１１５】
【化１１】
2017141187.tif 000016
（式中、Ｒ2bは水素原子又はメチル基を表し、ｐは０〜５０の整数を表し、Ｘbはアルキレン基、−ＣＯＯ−、−ＣＯＮＨ−、及び、−Ｃ6Ｈ4−よりなる群から選ばれた連結基を表し、Ｙbは２価の連結基を表し、複数のＹbは互いに同一でも異なっていてもよい。）
【０１１６】
まず、式（ｂ１）で表される化合物について説明する。
Ｒ1bは、水素原子又はアルキル基、シクロアルキル基、又は、アリール基を表す。Ｒ1bが採りうるアルキル基としては、炭素数１〜６のアルキル基が好ましく、メチル基、エチル基、イソプロピル基、ｔ−ブチル基、及び、ｎ−ヘキシル基が例示される。Ｒ1bが採りうるシクロアルキル基としては、炭素数３〜６のアルキル基が好ましく、シクロペンチル基、又は、シクロヘキシル基がより好ましい。
アリール基としては、炭素数６〜１２のアリール基であることが好ましく、フェニル基がより好ましい。
【０１１７】
なお、ＹbとＲ1bとが結合して環を形成する場合、その環はピペリジン環又はピロリジン環であることが好ましい。
【０１１８】
Ｒ1bは、許容される場合には、置換基を有していてもよく、その種類は特に限定されないが、ラジカル重合に対して不活性な基であることが好ましく、水酸基であることがより好ましい。
Ｒ1bは、水素原子又は炭素数１〜６のアルキル基であることが好ましく、水素原子又は炭素数１〜３のアルキル基であることがより好ましく、水素原子、メチル基、エチル基又はヒドロキシエチル基であることが特に好ましい。
【０１１９】
Ｒ2bは、水素原子又はメチル基を表す。
ｐは、繰り返し数であって、０〜５０の整数を表し、０〜３０の整数であることが好ましく、０〜２０の整数であることがより好ましく、０〜１０の整数であることが更に好ましい。
Ｘbは、アルキレン基、−ＣＯＯ−、−ＣＯＮＨ−、及び、−Ｃ6Ｈ4−よりなる群から選ばれた連結基である。アルキレン基としては、炭素数１〜４のアルキレン基であることが好ましく、メチレン基又はエチレン基がより好ましく、メチレン基が特に好ましい。Ｘbは、アルキレン基、−ＣＯＯ−又は−ＣＯＮＨ−であることが好ましく、−ＣＯＮＨ−であることが特に好ましい。
【０１２０】
Ｙbは、２価の連結基であって、ｐが２以上である場合には、複数のＹbは互いに同一でも異なっていてもよい。また、ＹbとＲ1bとが結合して環を形成していてもよい。Ｙbは、アルキレン基、アルキレンオキシ基、アルキレンアミノ基、カルボニル基、又は、これらを組み合わせた基であることが好ましい。
アルキレン基としては、炭素数１〜１０のアルキレン基が好ましく、エチレン基又はプロピレン基がより好ましい。アルキレンオキシ基としては、エチレンオキシ基が好ましい。これらの中でも、Ｙbは、エチレン基又はプロピレン基、エチレンオキシ基、プロピレンオキシ基、又は、ブチレンアミド基であることが特に好ましい。
なお、上記のカルボニル基は、エチレン性不飽和基の炭素と結合して、末端アミド基を形成することが好ましい。
【０１２１】
次に、式（ｂ２）について説明する。
Ｒ2b、Ｘb、Ｙb、及び、ｐは、式（ｂ１）における定義と同じであり、好ましい範囲も同じである。
【０１２２】
式（ｂ１）は、ラジカル重合性のエチレン性不飽和基を１つのみ有する単官能の化合物であり、式（ｂ２）はラジカル重合性のエチレン性不飽和基を２つ有する二官能の化合物である。本発明において、式（ｂ１）又は式（ｂ２）の化合物を単独で使用するか、又は、式（ｂ１）で表される単官能化合物と、式（ｂ２）で表される二官能化合物とを併用することが好ましい。単官能化合物の使用比率が高いと硬化膜の除去性に優れ、一方、二官能化合物の使用比率が高いと硬化性に優れるので、式（ｂ１）及び式（ｂ２）で表される両化合物を適当な比率で配合して、硬化性、密着性、除去性を適宜調節することが好ましい。
なお、式（ｂ１）及び式（ｂ２）で表される化合物のアミン価が高いほど、得られる硬化膜の密着性や除去性に優れる。
【０１２３】
また、光硬化性人工爪組成物の不揮発成分のアミン価は、０．４〜８．５ｍｍｏｌ／ｇであることが好ましく、１．３〜８．５ｍｍｏｌ／ｇであることがより好ましく、１．３〜６．０ｍｍｏｌ／ｇであることが更に好ましい。上記範囲であると、得られる人工爪の除去性及び耐水性により優れる。ここで、「不揮発成分」とは、揮発性の溶媒を含む場合には、それ以外の成分を意味する。
アミン価の測定方法としては、例えば、試料をビーカーにはかりとり、酢酸を加え、撹拌して溶解させて、測定温度を２５℃に調整後、滴定試薬として０．１Ｎ過塩素酸酢酸溶液を用いて、滴定装置で滴定することにより、求めることができる。
なお、アミン価は、滴定した際に消費される過塩素酸の量を、試料（不揮発成分）１ｇ当たりのモル数で表したものである。
【０１２４】
成分ｂは市販品として入手できるか、又は、当業者に公知の方法で合成できる。
【０１２５】
以下に成分ｂの具体例を示すが、これらの具体例に限定されるものではない。
【０１２６】
【化１２】
2017141187.tif 000017
【０１２７】
【化１３】
2017141187.tif 000018
【０１２８】
【化１４】
2017141187.tif 000019
【０１２９】
【化１５】
2017141187.tif 000020
【０１３０】
【化１６】
2017141187.tif 000021
【０１３１】
光硬化性人工爪組成物中における成分ｂの配合量は、組成物の不揮発成分に対して、５〜８０質量％であることが好ましく、１０〜６０質量％であることがより好ましい。
【０１３２】
＜ポリマー成分＞
本発明において、光硬化性人工爪組成物は、上記（i）〜（iii）の態様の場合、皮膜形成剤として、ポリマー成分を含有してもよい。
ポリマー成分の重量平均分子量は、２，０００以上３００，０００以下であることが好ましく、３，０００以上２００，０００以下がより好ましく、４，０００以上１００，０００以下であることが更に好ましく、５，０００以上５０，０００以下であることが特に好ましい。上記範囲であると、得られる硬化物の密着性、除去性、及び経時安定性に優れる。
ポリマー成分の構造については、特に制限はなく、任意の構造であればよい。例えば、鎖状構造、枝分かれ（分岐）構造、星型構造、架橋構造、網状構造などが挙げられる。
ここで、皮膜形成剤とは、基剤上に成膜した場合に、単独で自己支持性のある皮膜を形成する材料を意味し、好ましくは、重量平均分子量が５，０００以上のポリマー成分である。
【０１３３】
ポリマー成分の種類は、特に限定されず、アクリル系ポリマー、ウレタン系ポリマー、セルロース系ポリマー、エステル系ポリマー、アミド系ポリマー、ビニル系ポリマー、エーテル系ポリマー、スチレン系ポリマー、カーボネート系ポリマー、及び、ウレア系ポリマー、エチレン系ポリマー等の公知のポリマーが用いられる。
皮膜形成性及び取扱い性（粘性）の観点から、エーテル系ポリマー、エチレン系ポリマー（特にポリエチレンイミン系ポリマー）、ウレタン系ポリマー、又は、アクリル系ポリマーが好ましく、ウレタン系ポリマー、アクリル系ポリマーが特に好ましく、ウレタン系ポリマーが最も好ましい。
【０１３４】
アクリル系ポリマーとしては、公知のアクリル酸誘導体（例えば、アクリル酸メチル、アクリル酸エチル等のアクリル酸エステル、アクリルアミド、アクリロイルモルホリン等のアクリル酸アミド）、メタクリル酸誘導体（例えば、メタクリル酸メチル、メタクリル酸エチル等のメタクリル酸エステル、メタクリルアミド、メタクリル酸イソプロピルアミド等のメタクリル酸アミド）を重合して得られるポリマーであればいずれも好適に使用することができる。本発明では特に、側鎖に付加重合性の硬化性基（例えば（メタ）アクリル基等）を含むアクリル系ポリマーが好ましく用いられる。ただしこれら例示に限定されるものではない。
【０１３５】
ウレタン系ポリマーとしては、公知のポリイソシアネート化合物（例えば、トリレンジイソシアネート、イソホロンジイソシアネート等）と公知のポリオール化合物（例えば、ブタンジオール、ヘキサンジオール等のアルキレンジオール、ｐ−ヒドロキシスチレン等のアリーレンジオール、ポリエチレングリコール、ポリプロピレングリコール等のポリエーテルジオール、ポリエチレングリコールテレフタレート等のポリエステルジオール、ポリエチレングリコールカーボネート等のポリカーボネートジオール等）とからなるポリウレタンであればいずれも好適に使用することができる。ただし、これら例示に限定されるものではない。
【０１３６】
セルロース系ポリマーとしては、カルボキシメチルセルロース、ニトロセルロース、及び、トリアセチルセルロース等の公知のセルロースであれば好適に使用することができる。ただし、これら例示に限定されるものではない。
【０１３７】
エステル系ポリマーとしては、公知のポリカルボン酸化合物（例えば、こはく酸、アジピン酸、フタル酸等）と公知のポリオール化合物とからなるポリエステルであればいずれも好適に使用することができる。また、ポリ乳酸等のヒドロキシカルボン酸化合物からなるポリエステルも好適に使用することができる。ただし、これら例示に限定されるものではない。
【０１３８】
アミド系ポリマーとしては、公知のポリカルボン酸化合物と公知のポリアミン化合物（例えば、エチレンジアミン、フェニレンジアミン等）とからなるポリアミドであればいずれも好適に使用することができる。また、アミノ酸からなるタンパク質であるポリアミノ酸も好適に使用することができる。ただし、これら例示に限定されるものではない。
【０１３９】
ビニル系ポリマーとしては、公知のビニル化合物（例えば、ビニル酢酸、塩化ビニル、ブタジエン等）を重合して得られるビニル系ポリマーであればいずれも好適に使用することができる。ただし、これら例示に限定されるものではない。
【０１４０】
エーテル系ポリマーとしては、公知のポリオール化合物からなるポリエーテル（例えば、ポリエチレングリコール、ポリプロピレングリコール等）であればいずれも好適に使用することができる。ただし、これら例示に限定されるものではない。
【０１４１】
スチレン系ポリマーとしては、公知のスチレン化合物（例えば、スチレン、４−カルボキシスチレン、４−アセトキシスチレン等）からなるポリスチレンであればいずれも好適に使用することができる。ただし、これら例示に限定されるものではない。
【０１４２】
カーボネート系ポリマーとしては、公知の炭酸誘導体（例えば、ホスゲン、炭酸ジメチル、炭酸ジメチル等）と公知のポリオール化合物とからなるポリカーボネートであればいずれも好適に使用することができる。ただしこれら例示に限定されるものではない。
【０１４３】
ウレア系ポリマーとしては、公知のポリイソシアネート化合物と公知のポリアミン化合物とからなるポリウレアであればいずれも好適に使用することができる。ただしこれら例示に限定されるものではない。
【０１４４】
ポリマー成分の含有量は、光硬化性人工爪組成物の不揮発成分の総質量に対して、０〜８０質量％であることが好ましく、２０〜６０質量％であることがより好ましい。
【０１４５】
＜アミノ基を有しない重合性化合物＞
上記（iii）の態様の場合、光硬化性人工爪組成物は、成分ｂに加え、アミノ基を有しない重合性化合物を含んでもよい。アミノ基を有しない重合性化合物としては、上述した重合性化合物のうち、アミノ基を有しない化合物が例示され、好ましい態様も同様である。
【０１４６】
＜その他の成分＞
上記（iii）の態様の場合、光硬化性人工爪組成物は、上記の成分に加え、溶剤を含有してもよい。溶剤としては、上記の（ii）の態様において記載した溶剤が例示され、好ましい態様も同様である。
また、光硬化性人工爪組成物は、一般に人工爪組成物中に配合されうる添加成分を、本発明の効果を損なわない範囲内において任意に配合することができる。このような添加成分としては、例えば、消泡剤、緩衝剤、キレート化剤、分散剤、染料、充填剤、顔料、防腐剤、樹脂粉末（例えば、ポリ（メタ）アクリル酸等）、無機粉末（例えば、シリカゲル等）、増粘剤、及び、湿潤剤等が挙げられる。ただし、これら例示に限定されるものではない。
なお、これらの任意成分は、予め光硬化性人工爪組成物に配合してもよいが、美容施術の際に、光硬化性人工爪組成物にその都度必要な成分を必要な量配合してもよい。
【０１４７】
また、上記（iii）の態様の場合、光硬化性人工爪組成物における各成分の配合量は、特に限定されるものではないが、光硬化性人工爪組成物中の不揮発成分の質量比で、成分ｂ／光重合開始剤／ポリマー成分／アミノ基を有しない重合性化合物＝５０〜８０／０．０１〜２０／０〜８０／０〜５０の範囲であることが好ましい。ただし、成分ｂ〜アミノ基を有しない重合性化合物の合計を１００質量部とする。上記範囲であると、塗布性により優れ、また、得られる光硬化型人工爪の除去性及び光沢により優れる。
【０１４８】
光硬化型人工爪の形成方法は、光硬化性人工爪組成物をヒト若しくは動物の爪上、又は、他の人工爪上に塗布し塗布膜を形成する工程、並びに、上記塗布膜を光露光して人工爪を形成する工程、を含む方法である。
また、光硬化性人工爪組成物は、アミノ基を含有するポリマーと、重合性化合物と、光重合開始剤とを含むことが好ましい。
また、光硬化性人工爪組成物により形成された層の厚さは、特に制限はないが、１０〜２，０００μｍであることが好ましく、２０〜１，５００μｍであることがより好ましく、２０〜１，０００μｍが更に好ましい。
【０１４９】
−塗布工程−
光硬化型人工爪の形成方法は、光硬化性人工爪組成物をヒト若しくは動物の爪上、又は、他の人工爪上に塗布し塗布膜を形成する工程（塗布工程）を含むことが好ましい。
他の人工爪は、人工爪に用いられる基材であれば、特に制限はなく、例えば、樹脂基材が挙げられる。
塗布方法としては、特に制限はなく、公知の方法により行えばよいが、刷毛や筆等を使用して塗布する方法が好ましく挙げられる。また、スプレー塗布やインクジェット塗布を行ってもよい。
塗布膜の厚さについても、特に制限はなく、得られる光硬化型人工爪における所望の厚さを考慮して、塗布厚を適宜調整すればよい。
【０１５０】
−露光工程−
光硬化型人工爪の形成方法は、上記塗布膜を光露光して人工爪を形成する工程（露光工程）を含むことが好ましい。
光硬化性人工爪組成物は、重合性化合物、及び、光重合開始剤を含有していることが好ましい。
また、光硬化性人工爪組成物が、重合性化合物及び光重合開始剤に加え、溶剤を含有している場合、露光を行う前に、乾燥を行うことが好ましい。
露光に使用する光としては、紫外線、可視光線などが挙げられ、硬化感度及び装置の入手容易性の観点から、紫外線が特に好ましい。
露光手段としては、特に制限はなく、公知の露光手段を用いることができるが、例えば、水銀ランプ及びメタルハライドランプ等の紫外線ランプ（ＵＶランプ）、発光ダイオード（ＬＥＤ）、レーザーダイオード（ＬＤ）等が挙げられる。
露光時間としては、特に制限はないが、２秒〜５分が好ましく、５秒〜３分がより好ましく、５秒〜２分が更に好ましい。また、露光は、間歇的に行っても、連続的に行ってもよいし、パルス光により行ってもよく、任意の方法で露光すればよい。
【０１５１】
光硬化型人工爪の形成方法は、得られる光硬化型人工爪の光沢や美観、また、露光を行った場合は未硬化成分の除去の観点から、乾燥又は露光工程の後、得られた光硬化型人工爪の表面を洗浄又は拭き取る工程を含んでいてもよい。
洗浄又は拭き取り方法としては、エタノール等の溶剤を含ませたワイプシートやスポンジワイプ等の拭き取り基材により拭き取る方法、エタノール等の溶剤や水により洗浄する方法が例示できる。
また、洗浄又は拭き取りに使用する溶剤としては、得られた人工爪を溶解しない溶剤であることが好ましい。
また、光硬化型人工爪の形成方法は、露光を行う場合、塗布工程の前に、ヒト若しくは動物の爪、又は、他の人工爪の表面を粗面化する工程を含むことが好ましい。上記態様であると、露光にして得られる光硬化型人工爪（ジェルネイル）の密着性及び耐久性に優れる。
爪表面の粗面化方法としては、特に制限はなく、公知の方法により行うことができる。例えば、ファイル等の爪用やすりにより粗面化を行う方法が好ましく挙げられる。
また、光硬化型人工爪の形成方法は、その他、公知の工程を含んでいてもよい。
【実施例】
【０１５２】
以下、実施例により本発明を更に具体的に説明するが、本発明はこれらの実施例における形態に限定されるものではない。なお、特に断りのない限り、「部」、及び「％」は質量基準である。
【０１５３】
（光硬化型人工爪用除去液の調液）
以下の表５〜表８に示す各種成分を均一に混合し、光硬化型人工爪用除去液Ａ−１〜Ａ−３１をそれぞれ得た。
【０１５４】
【表５】
2017141187.tif 000022
【０１５５】
【表６】
2017141187.tif 000023
【０１５６】
【表７】
2017141187.tif 000024
【０１５７】
【表８】
2017141187.tif 000025
【０１５８】
なお、表５〜表８の各数値の単位は、質量部である。
光硬化型人工爪用除去液に使用した各試薬の詳細は、以下の通りである。
ピログルタミン酸（東京化成工業（株）製）
グルコノラクトン（関東化学（株）製）
アセトン（関東化学（株）製）
エタノール（関東化学（株）製）
イソプロパノール（関東化学（株）製）
１，３−ブタンジオール（和光純薬工業（株）製）
グリセロール（和光純薬工業（株）製）
イノシトール（東京化成工業（株）製）
γ−ブチロラクトン（和光純薬工業（株）製）
γ−バレロラクトン（和光純薬工業（株）製）
炭酸エチレン（関東化学（株）製）
炭酸プロピレン（東京化成工業（株）製）
ジメチルイミダゾリジノン（東京化成工業（株）製）
クエン酸（東京化成工業（株）製）
ピログルタミン酸ナトリウム（東京化成工業（株）製）
【０１５９】
（光硬化性人工爪組成物の調製）
以下の表９に示す各種成分を均一に混合し、光硬化性人工爪組成物Ｊ−１〜Ｊ−８をそれぞれ得た。
【０１６０】
【表９】
2017141187.tif 000026
【０１６１】
なお、表９の各数値の単位は、質量部である。
光硬化性人工爪組成物に使用した各試薬の詳細は、以下の通りである。
２−ヒドロキシエチルメタクリレート（東京化成工業（株）製）
２−ヒドロキシプロピルメタクリレート（東京化成工業（株）製）
イソボロニルメタクリレート（東京化成工業（株）製）
１，２，２，６，６−ペンタメチル−４−ピペリジルアクリレート（1,2,2,6,6-Pentamethyl-4-piperidyl acrylate、下記アクリレート化合物）
１，２，２，６，６−ペンタメチル−４−ピペリジルメタクリレート（1,2,2,6,6-Pentamethyl-4-piperidyl methacrylate、下記メタクリレート化合物）
【０１６２】
【化１７】
2017141187.tif 000027
【０１６３】
ポリマー（Ｐ−１）〜（Ｐ−４）（下記ポリマー）
【０１６４】
【表１０】
2017141187.tif 000028
【０１６５】
Ｉｒｇａｃｕｒｅ  ＴＰＯ（光重合開始剤、ジフェニル（２，４，６−トリメチルベンゾイル）ホスフィンオキシド、ＢＡＳＦ社製）
Ｉｒｇａｃｕｒｅ  １８４（光重合開始剤、１−ヒドロキシシクロヘキシルフェニルケトン、ＢＡＳＦ社製）
酢酸ｔ−ブチル（ハイケム（株）製）
【０１６６】
＜除去性評価方法＞
−ジェルネイル作製−
任意に選定した被験者の手指の爪／１０片に対し、筆を使って、表１１に記載の光硬化性人工爪組成物Ｊ−１〜Ｊ−８を、膜厚が約１００μｍ（±１０μｍ）程度になるように塗布し、紫外線ランプ（３６Ｗ）を２分間照射して硬化させ、ベース層を形成した。
次に、カラー層として市販のカルジェル＃ＣＧ−０３  フレッシュピンク（モガブルック社製）を筆で塗布した後、紫外線ランプ（３６Ｗ）で５分間照射し硬化させた。更に、トップ層として市販のトップジェル（Ｂｉｏ−ＴＯＰ：タカラベルモント社製）を筆で塗布し、同様に紫外線ランプ（３６Ｗ）で５分間照射し、硬化させた。形成した光硬化型人工爪を目視で観察（触って確認）したところ、完全に固化していた。カラー層とトップ層とを合わせた膜厚は約２５０μｍであった。その後エタノールで表面を拭き取った。
【０１６７】
−ジェルネイル除去評価−
得られた光硬化型人工爪の外周２〜３ｍｍに対して、ファイル（爪用のヤスリ）で傷を付け、ベース層を露出させた。その後、表１１に記載の除去液に５分浸漬した。その後、ヘラを使用してベース層端部をゆっくり起こし、押しはがす除去作業を行い、爪からの除去しやすさを下記評価基準により評価した。
−評価基準−
Ａ：３０秒以内で除去が可能であった（手指１０本の平均）。
Ｂ：１分以内で除去が可能であった。
Ｃ：１分以内で除去が可能であったが、若干の残膜が残り除去液を使用して拭き取った。
Ｄ：除去に２分程度要したが、除去可能であった。
Ｅ：除去困難であった。
【０１６８】
−安全性評価−
上記手順に従ってベース層を除去した後、爪／手指（皮膚）の状態を、下記基準で評価した。なお、下記で白化が進んでいる場合は、除去液により、爪／手指（皮膚）の脱脂が進んでおり、安全性不良である。
−評価基準−
３：爪、手指に白化は認められない。
２：爪、手指にわずかな白化が認められた（１０本中の１〜４本）。
１：爪、手指に明らかな白化が認められた（１０本中の５本以上）。
【０１６９】
（実施例１〜３５、及び、比較例１〜１０）
実施例１〜３５、及び、比較例１〜１０において、表１１に示す光硬化型人工爪用除去液を使用して、また、表１１に示す光硬化性人工爪組成物を用いて形成した光硬化型人工爪の除去性を評価した、結果を以下の表１１に示す。
【０１７０】
【表１１】
2017141187.tif 000029
【０１７１】
本実施例より、ピログルタミン酸及び／又はグルコノラクトンを含む本発明の光硬化型人工爪用除去液は、先行技術であるクエン酸を含む除去液よりも高いジェルネイル除去能力を有していることが示された。本発明は、水溶液系で高い除去力を発現し、かつ爪へのダメージ（脱脂）を抑制できる効果を持ち、安全かつ速やかにジェルネイル除去を実現する手段として有用である。
【０１７２】
上記結果より、光硬化型人工爪用除去液の構成としてはピログルタミン酸及び／若しくはグルコノラクトン、又は、その他の化合物との併用でも高い除去力を発現することが示された。これは、より安価な化合物で機能代替できることを示しており、コスト面でも有用である。